(57)【要約】  本発明は、固体物（１）から少なくとも１つの固体層（１４）を剥離するための方法に関し、固体部分（６）特に１つの固体層を該固体物（１）から剥離するための亀裂を誘導すべく亀裂誘導領域（４）が改質（２）によって提供される。レーザ適用装置（８）に対して相対的に固体物（１）を動かす工程と、少なくとも１つの改質（２）をそれぞれ生成するために該レーザ適用装置（８）によって複数のレーザビーム（１０）を相次いで生成する工程とを含み、該レーザ適用装置（８）は、改質の定義された生成のために、少なくとも１つのパラメータ、特に、定義された複数位置での及び定義された固体深さについての該固体物の伝達特性、に依存して調整され、作用を受けた面の領域及び／又作用を受けた固体物の体積の領域における該固体物の不均質性が、該レーザ適用装置（８）の前記調整によって補償され、さらに、該固体物（１）から固体層（１４）を剥離する工程を含む。【選択図】  図１
2019511122.tif 000002
【特許請求の範囲】
【請求項１】
固体物（１）から少なくとも１つの固体層（１４）を剥離するための方法であって、ここで、固体部分（６）特に１つの固体層を該固体物（１）から剥離するための亀裂を誘導するために、亀裂誘導領域（４）が改質（２）によって提供され、前記方法は、
レーザ適用装置（８）に対して相対的に固体物（１）を動かす工程と、少なくとも１つの改質（２）をそれぞれ生成するために該レーザ適用装置（８）によって複数のレーザビーム（１０）を相次いで生成する工程とを少なくとも含み、
前記レーザ適用装置（８）は、改質の定義された生成のために、少なくとも１つのパラメータ、特に、定義された複数位置での及び定義された固体深さについての前記固体物の伝達特性、に依存して調整され、
作用を受けた面の領域及び／又は作用を受けた固体物の体積の領域における前記固体物の不均質性が、前記レーザ適用装置（８）の前記調整によって補償され、
さらに、前記固体物（１）から前記固体層（１４）を剥離する工程を含む方法。
【請求項２】
１又は複数の前記パラメータに関連するデータが、記憶装置内に設けられ、少なくとも改質（２）を生成する前に制御装置に供給され、ここで、該制御装置は、生成すべき改質（２）の各位置に依存して前記レーザ適用装置（８）を調整し、
及び／又は、
改質（２）を生成するための前記レーザビーム（１０）は、高い伝導性を持つ領域よりも低い伝導性を持つ領域においてより大きなエネルギーを持ち、ここで、前記レーザ適用装置（８）は、レーザビームエネルギーを調整するための手段特に音響光学変調器を備える、ことを特徴とする請求項１の方法。
【請求項３】
前記固体層（１４）が、前記改質の生成の結果としての前記亀裂誘導領域（４）に沿って前記固体物（１）から剥離される、又は、
前記固体物（１）が、前記改質の生成後に、熱的に作用され、特に冷却され、該熱的作用の結果として、前記固体層（１４）が前記亀裂誘導領域（４）に沿って前記固体物（１）から剥離される、又は、
応力発生層（１８）特にポリマー層が、前記固体物（１）において配置又は形成され、ここで、前記ポリマー層は、剥離されるべき固体層（１４）の表面に好ましく配置又は形成され、該ポリマー層は、熱的に作用され、特に冷却され、該熱的作用に応じて該ポリマー層の強度が変化され、該ポリマー層の強度の変化の結果として、前記固体物（１）において機械的応力が発生され、該機械的応力は、前記固体物（１）から前記固体層（１４）を剥離するために、前記亀裂誘導領域に沿う亀裂伝播を引き起す、ことを特徴とする請求項１又は２の方法。
【請求項４】
少なくとも部分ごとにドーム又はカーブをなす少なくとも１つの固体層（１４）を生成するための方法であって、
レーザ適用装置（８）に対して相対的に固体物（１）を動かす工程と、
前記固体物（１）の内部に少なくとも１つの改質（２）をそれぞれ生成するために該レーザ適用装置（８）によって複数のレーザビーム（１０）を相次いで生成する工程と
を少なくとも含み、
前記改質（２）の結果として、前記固体物（１）から固体部分（１４）特に固体層を剥離するための亀裂を誘導するために亀裂誘導領域（４）が設けられ、
前記改質は前記固体物（１）内に圧力上昇をもたらし、前記亀裂誘導領域（４）に沿う該圧力上昇の結果としての亀裂の伝播により該固体物（１）から固体層（１４）が剥離され、
前記固体層（１４）の一部として前記改質（２）の少なくとも一部分が前記固体物（１）から分離され、
該固体層（１４）は前記改質（２）の結果としてカーブした又はドーム形状に変換され、これにより、前記亀裂誘導領域（４）に由来する前記固体層（１４）の表面部分が少なくとも部分ごとに湾曲して形作られる、ことを特徴とする方法。
【請求項５】
前記レーザビーム（１０）は、前記固体物（１）の長手方向に沿って、又は前記固体層（１４）の好ましくは一部である１つの面特に平面にわたって該固体物（１）の長手方向（Ｌ）に対して６０度以下の角度で傾いて、該固体物（１）内に入射し、
前記亀裂誘導領域（４）は、前記改質（２）の複数層で形成され、各層は、互いに分離して又はオフセットされて、前記長手方向（Ｌ）に生成され、及び／又は、
少なくとも複数の前記改質（２）が、前記長手方向（Ｌ）において１乃至５０μｍの範囲を持ち、及び／又は、
該改質（２）を生成するための前記レーザビーム（１０）は、０．８未満の開口数となるように前記固体物（１）内に導入される、ことを特徴とする請求項４の方法。
【請求項６】
固体物又はドナー基材（１）から少なくとも１つの固体層（１４）特に固体ウェハ（１４）を剥離するための方法であって、
固体物（１）を提供する工程と、
レーザビーム（１０）によって前記固体物（１）の内部に改質（２）を生成する工程と、ここで、亀裂誘導領域（４）に沿って固体層（１４）が前記固体物（１）から剥離されるべく、該改質（２）の結果として該亀裂誘導領域（４）が規定され、
特に周辺の凹み（１２）を生成するために前記固体物（１）の材料を取り外す工程と、ここで、該材料の取り外しは該固体物の長手方向において行われ、該材料の取り外しの結果として前記亀裂誘導領域（４）が露出され、
前記固体物から固体層（１４）を剥離する工程と
を少なくとも含み、
前記材料の取り外しの結果として固体層（１４）が前記固体物（１）から剥離されるように、前記固体物が前記亀裂誘導領域（４）において脆弱化され、若しくは、
前記材料の取り外しの後に、前記固体物（１）から固体層（１４）が剥離されるようになるように、前記固体物が前記亀裂誘導領域において脆弱化されるほどの数の改質が生成され、若しくは、
周囲面に対して或る傾きで整列した前記固体物（１）の特に平らな面（１６）において、応力発生層（１８）が配置又は形成され、かつ、固体層（１４）における熱的作用の結果として、前記固体物（１）において機械的応力が発生され、該機械的応力の結果として、該固体層（１４）を剥離するための亀裂が生成され、前記材料の取り外しによって露出された前記固体物の表面から開始する改質（２）に沿って、該亀裂が伝播し、若しくは、
前記固体物（１）が、熱的に作用され、特に改質の生成後に冷却され、該熱的作用の結果として、固体層（１４）が亀裂誘導領域（４）に沿って前記固体物（１）から剥離される、ことを特徴とする方法。
【請求項７】
前記材料の取り外しは、前記固体物（１）の露出した面から開始して行われ、該露出した面は特に平らな面であり、該平らな面は、前記固体物（１）の長手方向（Ｌ）に、かつ、少なくとも部分ごとに前記固体物（１）の周囲面から離隔した、前記固体物（１）の周囲面に特に平行な面であり、及び／又は
前記材料の取り外しは、少なくとも部分ごとに連続して延びた溝（２６）の形態で行われ、該溝（２６）は、前記周囲面から好ましくは少なくとも３０μｍ又は少なくとも１００μｍ又は少なくとも５００μｍ又は少なくとも１ｍｍだけ離隔されている、ことを特徴とする請求項６の方法。
【請求項８】
前記固体層（１４）の剥離後に、前記溝（２６）と周囲面との間に形成された前記固体物（１）の少なくとも固体部分（２８）が、特に既に取り外された１又は複数の固体層（１４）の厚み分だけ、少なくとも部分ごとに取り外され、特に研削、ラップ磨き、エッチング又は研磨され、
及び／又は、
前記材料の取り外しは、レーザ切除又はジェット水切断又はエッチングによって行われる、ことを特徴とする請求項６又は７の方法。
【請求項９】
固体物又はドナー基材（１）から少なくとも１つの固体層特に固体ウェハ（１４）を剥離するための方法であって、
固体物（１）を提供する工程と、
レーザ放射領域における塵の滞留を防止するために、ガスの流れ方、特に固体物（１）とレーザ適用装置（８）との間特にレーザ放射経路の領域に位置する空気の流れ方を調整する工程と、
レーザ適用装置（８）のレーザビーム（１０）によって前記固体物（１）の内部に改質（２）を生成する工程と、ここで、該改質（２）によって剥離領域又は亀裂誘導領域が規定され、該改質（２）に沿って前記固体物（１）からの固体層（１４）の剥離が行われることになり、
前記固体物（１）から前記固体層（１４）を剥離する工程と
を少なくとも含み、
材料の取り外しの結果として前記固体層（１４）が前記固体物（１）から剥離されるように、亀裂誘導領域（４）における改質（２）によって前記固体物（１）が脆弱化され、又は、
材料の取り外し後、固体層（１４）が前記固体物（１）から剥離されることになるように、前記固体物が亀裂誘導領域において脆弱化されるような数の改質が生成され、又は、
周囲面に対して或る傾きで整列した前記固体物（１）の特に平らな面（１６）において応力発生層（１８）が生成若しくは配置され、且つ、固体層（１４）に対する熱的作用の結果として、機械的応力が前記固体物（１）において発生され、該機械的応力の結果として、該固体層（１４）を剥離するための亀裂が生成され、該亀裂は、前記材料の取り外しによって露出された固体物の表面から始まって、前記改質（２）に沿って伝播し、又は、
前記固体物（１）は、熱的に作用され、特に前記改質の生成後に冷却され、該熱的作用の結果として、前記固体層（１４）が前記亀裂誘導領域（４）に沿って前記固体物（１）から剥離される、ことを特徴とする方法。
【請求項１０】
前記流れ方の調整は、流体特にイオン化されたガスを、対物レンズと前記固体物（１）の間のレーザビーム経路の領域に供給することによって行われる、若しくは、前記流れ方の調整は、前記対物レンズと前記固体物（１）の間のレーザビーム経路の領域に負圧を発生させる特に真空にすることによって行われる、ことを特徴とする請求項９の方法。
【請求項１１】
固体物又はドナー基材（１）から少なくとも１つの固体層特に固体ウェハ（１４）を剥離するための方法であって、
固体物（１）を提供する工程と、ここで、該固体物（１）は少なくとも１つのコーティング（３４）を有するか、若しくは、該固体物（１）上にコーティング（３４）が生成され、該コーティング（３４）の屈折率は該コーティング（３４）が配置された固体物（１）の表面の屈折率とは異なり、
レーザ適用装置（８）のレーザビーム（１０）によって前記固体物（１）の内部に改質（２）を生成する工程と
を少なくとも含み、前記改質（２）によって亀裂誘導領域が規定され、該改質（２）に沿って前記固体物（１）からの固体層（１４）の剥離が実現される、ことを特徴とする方法。
【請求項１２】
前記コーティング（３４）はスピンコーティングによって生成され、該コーティング（３４）は、ナノ粒子、特に、少なくともシリコン、炭化珪素、酸化チタン、ガラス特に石英ガラス、又は酸化アルミニウムを含むリストから選択された少なくとも１つの材質からなるナノ粒子からなり、
及び／又は、
複数のコーティング（３４）が互いに重ねられて配置又は生成され、その屈折率が互いに異なり、好ましくは、前記固体物（１）上に配置又は生成された第１のコーティングは、該第１のコーティングの上に生成された付加的なコーティングよりも大きな屈折率を持つ、ことを特徴とする請求項１１の方法。
【請求項１３】
固体物又はドナー基材（１）から少なくとも１つの固体層（１４）特に固体ウェハ（１４）を剥離するための方法であって、
固体物（１）を提供する工程と、
レーザ適用装置（８）のレーザビーム（１０）によって前記固体物（１）の内部に改質（２）を生成する工程と、ここで、前記改質（２）によって亀裂誘導領域が規定され、該改質（２）に沿って前記固体物（１）からの固体層（１４）の剥離が実現され、ここで、レーザ放射は、ブリュースター角で又は該ブリュースター角から−５度乃至＋５度の範囲のずれで前記固体物に入射され、
前記固体物から前記固体層を剥離する工程と
を少なくとも含み、
材料の取り外しの結果として前記固体層（１４）が前記固体物（１）から剥離されるように、亀裂誘導領域（４）における改質（２）によって前記固体物（１）が脆弱化され、又は、
材料の取り外し後、固体層（１４）が前記固体物（１）から剥離されることになるように、前記固体物が亀裂誘導領域において脆弱化されるような数の改質が生成され、又は、
周囲面に対して或る傾きで整列した前記固体物（１）の特に平らな面（１６）において応力発生層（１８）が生成若しくは配置され、且つ、固体層（１４）に対する熱的作用の結果として、機械的応力が前記固体物（１）において発生され、該機械的応力の結果として、該固体層（１４）を剥離するための亀裂が生成され、該亀裂は、前記材料の取り外しによって露出された固体物の表面から始まって、前記改質（２）に沿って伝播し、又は、
前記固体物（１）は、熱的に作用され、特に前記改質の生成後に冷却され、該熱的作用の結果として、前記固体層（１４）が前記亀裂誘導領域（４）に沿って前記固体物（１）から剥離される、ことを特徴とする方法。
【請求項１４】
ブリュースター角の放射に起因する前記レーザ適用装置（８）の球面収差を補償するために補償装置、特に回折光学要素又は連続的くさびのような光学要素が設けられる、ことを特徴とする請求項１３の方法。
【請求項１５】
固体物（１）から少なくとも１つの固体層（１４）を剥離するための方法であって、ここで、固体部分（６）特に１つの固体層を該固体物（１）から剥離するための亀裂を誘導するために、改質（２）によって亀裂誘導領域（４）が規定され、前記方法は、
レーザ適用装置（８）に対して相対的に固体物（１）を動かす工程と、
少なくとも１つの改質（２）をそれぞれ生成するために該レーザ適用装置（８）によって複数のレーザビーム（１０）を相次いで生成する工程と、
前記固体物（１）から前記固体層（１４）を剥離する工程と
を少なくとも含む、ことを特徴とする方法。
【請求項１６】
前記レーザ適用装置（８）は、少なくとも１つのパラメータ、すなわち、定義された複数位置における及び定義された固体深さのための前記固体物の伝達特性、に依存して調整され、及び／又は、
前記改質（２）は前記固体物（１）内に圧力上昇をもたらし、前記亀裂誘導領域（４）に沿う該圧力上昇の結果として、亀裂伝播によって該固体物（１）から固体層（１４）が剥離され、ここで、前記固体層（１４）の一部として前記改質（２）の少なくとも一部分が前記固体物（１）から剥離され、該固体層（１４）は前記改質（２）の結果としてカーブした又はドーム形状に好ましく変換され、これにより、前記亀裂誘導領域（４）に由来する前記固体層（１４）の更なる表面部分が少なくとも部分ごとに湾曲して形作られ、及び／又は、
前記固体物（１）は、少なくとも１つのコーティング（３４）を有するか、若しくは、該固体物（１）上にコーティング（３４）が生成され、該コーティング（３４）の屈折率は該コーティング（３４）が配置された固体物（１）の表面の屈折率とは異なり、及び／又は、
前記レーザ放射は、ブリュースター角で又は該ブリュースター角から−１０度乃至＋１０度の範囲のずれで前記固体物（１）上に入射され、
さらに、
特に周辺の凹み（１２）を生成するために前記固体物（１）の材料を取り外す工程であって、該材料が前記固体物（１）の長手方向において取り外され、前記亀裂誘導領域（４）が該材料の取り外しの結果として露出される、前記工程、
又は、
レーザ放射領域（１０）における塵の滞留を防止するために、ガスの流れ方、特に固体物（１）とレーザ適用装置（８）との間特にレーザ放射経路の領域に位置する空気の流れ方を調整する工程、
の少なくとも１つを含む、ことを特徴とする請求項１５の方法。
【請求項１７】
１つのパラメータが、特に前記固体物内の、特に前記固体物の表面から或る距離をおいた、所定の位置又は所定の領域における前記固体物のドーピング度であり、
ここで、前記ドーピング度は、非弾性散乱（ラマン散乱）を持つ後方散乱光の分析によって予め決定されるものであり、前記後方散乱光は、該後方散乱を誘発するために定められた放射光とは異なる波長又は異なる波長範囲を持ち、該後方散乱光は、予め定義された位置又は予め定義された領域から後方散乱され、
若しくは、
ここで、前記ドーピング度は、渦電流測定によって好ましく決定されるものであり、前記固体物材料における導電率の相違が決定される、ことを特徴とする請求項１６又は請求項１乃至９のいずれかの方法。
【請求項１８】
前記固体物（１）の最初に露出された表面の上又は上方に複数の層及び／又はコンポーネント（１５０）を配置又は生成することにより、複合構造を生成する工程を更に含み、ここで、前記露出された表面は、剥離されるべき固体層の一部であり、
前記複合構造を生成する前に、剥離面を形成するために複数の前記改質が生成される、ことを特徴とする請求項１６、１７又は請求項１乃至９のいずれかの方法。
【請求項１９】
前記剥離面を形成する前に、前記固体物（１）が少なくとも１つの高温方法を使用して処理され、ここで、該高温方法は、７０℃と前記固体物（１）の材料の融点又は蒸発温度との間の温度で実行され、
前記少なくとも１つの高温方法が、エピタキシ方法、ドーピング方法、又はプラズマを使用する方法であり、該高温方法によって前記固体物（１）上に少なくとも１つの層（１４５）が生成され、該生成された少なくとも１つの層（１４５）は予め定義された複数のパラメータを持ち、少なくとも１つの該パラメータはレーザ光波の屈折及び／又は吸収及び／又は反射の最大値を特定するものであり、屈折及び／又は吸収及び／又は反射の度合いは、５％未満、好ましくは１％未満、特に好ましくは０．１％未満である、ことを特徴とする請求項１８の方法。
【請求項２０】
複数の前記改質が多光子励起によって生成され、
最初に、少なくとも部分毎に均質に走る特にカーブした線上に、特に均質に走る部分において、少なくとも複数の基礎の改質が生成され、
前記基礎の改質は複数の予め定義された処理パラメータを用いて生成され、
前記複数の予め定義された処理パラメータはショットごとのエネルギー及び／又はショット密度を含み、
前記処理パラメータの少なくとも１つの値及び好ましくは両方の値又はこれら処理パラメータの全ての値若しくはこれら処理パラメータの２以上の値が、前記固体物の結晶格子安定性に依存して特定され、
該値は、結晶格子が各基礎の改質の回りにそのまま残るように選択され、
複数の更なるトリガ改質が未臨界の亀裂をトリガするために生成され、
トリガ改質を発生するための少なくとも１つの処理パラメータは、基礎の改質を発生するための少なくとも１つの処理パラメータとは異なっており、好ましくは、複数の処理パラメータが互いに異なっており、及び／又は
前記トリガ改質は、前記基礎の改質が並んで発生されているラインの進行方向に角度をなす若しくは間隔をあけた方向に生成され、前記未臨界の亀裂は５ｍｍ未満で伝播する、ことを特徴とする請求項１乃至１９のいずれかの方法。
【請求項２１】
前記固体物の材料はシリコンであり、その開口数は０．５乃至０．８の間、特に０．６５であり、放射の深さは２００μｍ乃至４００μｍの間、特に３００μｍであり、パルス配置間隔は１μｍ乃至５μｍの間、特に２μｍであり、並びラインの間隔は１μｍ乃至５μｍの間、特に２μｍであり、パルス持続時間は５０ｎｓ乃至４００ｎｓの間、特に３００ｎｓであり、パルスエネルギーは５μＪ乃至１５μＪの間、特に１０μＪであり、
若しくは、
前記固体物の材料はＳｉＣであり、その開口数は０．５乃至０．８の間、特に０．４であり、放射の深さは１００μｍ乃至３００μｍの間、特に１８０μｍであり、パルス配置間隔は０．１μｍ乃至３μｍの間、特に１μｍであり、並びラインの間隔は２０μｍ乃至１００μｍの間、特に７５μｍであり、パルス持続時間は１ｎｓ乃至１０ｎｓの間、特に３ｎｓであり、パルスエネルギーは３μＪ乃至１５μＪの間、特に７μＪである、ことを特徴とする請求項１乃至２０のいずれかの方法。
【請求項２２】
前記未臨界の亀裂は、前記固体物において、５μｍ乃至２００μｍの間で、特に、１０μｍ乃至１００μｍの間又は１０μｍ乃至５０μｍの間又は１０μｍ乃至３０μｍの間又は２０μｍ乃至１００μｍの間又は２０μｍ乃至５０μｍの間又は２０μｍ乃至３０μｍの間で伝播し、
及び／又は、
ガラス転移によって生成される応力の結果として前記未臨界の亀裂が伝播しているいくつかのライン状の領域の間の部分を裂くこと、を特徴とする請求項２０又は２１の方法。
【発明の詳細な説明】
【技術分野】
【０００１】
本発明は、請求項１、６、９、１１、１３、１５に従う、固体物から少なくとも１つの固体層を剥離するための方法に関し、また、請求項４に従う、少なくとも断面においてドーム又はカーブをなす少なくとも１つの固体層を生成するための方法に関する。
【背景技術】
【０００２】
半導体材料は、例えば、所謂インゴットと言われる、大きな円筒状の結晶性物質に成長されるが、一方、様々な産業工程では、異なる厚みと表面性質を持つウェハを頻繁に必要とする。もろい半導体材料のウェハ作成は、ダイアモンド又はスラリーベースのワイヤ鋸引き処理を使用して盛んに実行される。これらの鋸引き処理は、潜在的に価値がある材料の切れ目損失を招くのみならず、粗さが表面化し、かつ、表面下の結晶を損傷する。鋸引き処理を使用するウェハ作成の問題は、ウェハ製造処理において所要の研磨及び研削工程を必須とすることであり、それは追加的な損傷及び処理コストを招く。
【０００３】
これらの問題に対処するために、従来の半導体ウェハ作成及び薄片化においては、もしこれらの損失や表面下の損傷及び研磨工程が解消されないなら、切れ目損失の減少を期待する、所謂カーフレス技術が開発されてきている。特に、うまく定義された厚さを持つ結晶面に沿って結晶性物質を分離するために、外部から適用される所謂スポーリング（破砕）処理が、しばしば温度誘導される応力を使用して行われる。スポーリング（破砕）は、ニッケルクロム合金、銀アルミニウムペースト、エポキシ樹脂、アルミニウム、及びニッケルを用いて実現し得る。鋸引き目のないウェハ作成技術は、半導体製造過程における損傷を劇的に減少する潜在的可能性を持つ。スポーリング（又はsplitting＝分離）と言われるような応力に基づく剥離方法は、うまく定義された厚さを持つ結晶面に沿って結晶性物質を分離するために、外部から適用される応力を使用する。しかし、スポーリングの後、基材は、結晶内の裂け目の伝播（広がり）に由来する、所謂、ウォルナー線を見せる。
【０００４】
スポーリングは、もろい材料と該材料の表面に固着したポリマーとの間の熱膨張係数の相違を利用することにより実現可能である。関係する材料をポリマーのガラス転移温度以下に冷却することは、亀裂面に沿う材料の分離をもたらす応力を誘起する。この特別な方法が他のタイプのスポーリングに比べて有利な点は、冷却処理の結果として、高温処理のスポーリングに比べて、不所望の化学成分の発散が材料から引き起こされないということである。
【０００５】
しかし、スポーリング処理は、それによって実現されるウェハの厚みの制御に限度があり、また、亀裂の伝播（広がり）の垂直位置の調整が複雑である。さらに、スポーリング中に、ウォルナー線の非常に顕著なパターンが表面に形成される。このパターンは、半導体材料における亀裂伝播に起因するストリップ形状の凹凸からなり、基材内の亀裂の動きを推定することを可能にする。通常、亀裂は、端部の或る点で始まり、該基材の該端部から急速に広がる。従来のスポーリング表面におけるウォルナー線は、その結果得られる表面の粗さを、該基材上に回路を加工し生成する前に追加的な研磨及び研削工程が必要となるポイントまで頻繁に、実質的に増加する。
【０００６】
実際のスポーリング処理の前に実行するレーザシステムを使用する処理工程が、ウォルナーパターンを減少するための解決手段として、導入される。この方法は、レーザアシストされたスポーリング（laser-assisted spalling =LAS）と称される。ここで、亀裂伝播の水平面は、短いレーザパルスと高開口数の光学系による材料加工面によって規定される。レーザ光子エネルギーは材料のバンドギャップエネルギーより小さく設定されるので、該材料はレーザ放射を透過し、材料内に深く入射することが実現され得る。光軸に沿う焦点合わせ光学系の置き換えによって、レーザ改質面は、任意に具現され、かつ、ミクロン精度で調整し得る焦点合わせ光学系の焦点面によって規定される。
【発明の概要】
【０００７】
本発明の目的は、公知の製造方法を改善すること、特に、より効率的にする若しくはスピードアップすることである。
【０００８】
上記目的は、請求項１に従う方法によって、本発明に従って解決される。そこで、本発明は、好ましくは、固体物から少なくとも１つの固体層を剥離するための方法に関し、ここで、固体部分特に１つの固体層を該固体物から剥離するための亀裂を誘導するために、亀裂誘導領域が改質によって提供される。好ましくは、本発明に従う方法は、レーザ適用装置に対して相対的に固体物を動かす工程と、少なくとも１つの改質をそれぞれ生成するために該レーザ適用装置によって複数のレーザビームを相次いで生成する工程とを少なくとも含み、該レーザ適用装置は、レーザビームの定義された焦点合わせのために及び／又はレーザエネルギーの適応化のために、少なくとも１つのパラメータに依存して、特に複数のパラメータに依存して、特に連続的に、調整される。
【０００９】
好ましくは、位置に依存するレーザパワー調節が、試料又は固体物又は基材の不均質性に対する適応化のために行われる。
【００１０】
製造方法に依存して、例えば、ドーピングの不均質性が固体物において起こり、これは前記解決策によって有利に補償され得る。一例として、炭化珪素（ＳｉＣ）のドーピングは、ドーピングガス（Ｎ2）の膨張によって生成され、この場合、はっきりと目視できるドーピングスポットが形成される。順次のレーザ改質（特に好ましくは亀裂を生じさせないのに十分な損傷）のために、これらの不均質性は、そうではない均質とみなされるワークピース／試料のための平均的なレーザパラメータではなく、異なるレーザパラメータをしばしば要求する。大部分の試料にとって、平均的な均質性の試料のための平均的なレーザパラメータを用いて次々に改質生成するために、処理パラメータはロバスト的である（すなわち、処理窓が十分に広い）。材料特性（素材性質）の大きな局所的変動に対しては、局所的に適応化されたレーザパラメータを使用しなければならない。従って、事前知識によるインライン適応化が考えられる。
【００１１】
この解決策は、いくつかの材料（例えばＳｉＣ）が局所的な屈折率及びその他の素材性質の差異（例えば、吸収性、伝達性、散乱性）を持ち、それらがレーザ動作の位置に依存した調整によって補償され得るので、有利である。好ましくは、個々の又はいくつかの素材性質（吸収性、伝達性、散乱性、屈折率、その他）が、個別ケースにおいて、可能なパラメータとして使用され得る。ここで、位置に依存するとは、処理されるべき固体物の相対的移動がレーザ適用装置に対してなされるということを意味する。そこで、レーザ適用装置及び／又は固体物が動かさせることが考えられる。少なくとも１つのパラメータは、分析工程の過程において、固体物に対するレーザビームの適用の前に、好ましく記録される。レーザ放射が作用する照射面にわたる及び／又は固体物の体積にわたるパラメータの変化は、性質プロフィルデータの形態でデータ形式内に準備されたものから取り出し可能に好ましく保持され、固体物に対する位置に依存するレーザ適用のために、レーザ適用装置を作動するために特に好ましく使用される。加えて、固体物を配置した移動装置、特にＸ−Ｙテーブル又は回転テーブルが該性質プロフィルデータに依存して作動される又は動作される。代替的に、性質プロフィルデータがリアルタイムに発生され評価されることが考慮される、すなわち、性質プロフィルデータはレーザ適用装置及び／又は移動装置を作動するために直接的に使用される。
【００１２】
そこで、インライン適応化は、（位置を処理する前のセンサ入力によって）リアルタイムに検出され得る変動に好ましく基づいている。特に適切なものは、非接触的な一方向の（つまり伝達性ではなく反射性の）測定方法、例えばスペクトル反射のような測定方法である。事前知識による適応化のために、好ましくは、レーザシステムは、処理の前に、事前知識としての複数の修正ファクタＫ（ｘ，ｙ）のマップを読み込み、そして、この助けによりレーザパラメータを局所的に（ｘ，ｙ）調整する。試料は、好ましくは正確な方向付けで、移動装置上に、特にチャック又はキャリア上に固定して、好ましく提供され、この事前知識が機械のチャック又はキャリアにより登録され得るようになる。局所的なエネルギー密度の適応化のために、例えば、パワー追跡、適応化された書き込みパターン（その他の貫通密度）又は異なる書き込みパターンによる複数のオーバーランが適切である。
【００１３】
さらに好ましい実施例によれば、追加の又は代替のパラメータは固体物材料のドーピング度であり、それは、後方散乱光（好ましくはラマン散乱）の分析によって好ましく決定され、該後方散乱光は、該後方散乱をトリガするために定められた放射光とは異なる波長又は異なる波長範囲を持ち、該後方散乱光は、予め定義された位置又は予め定義された領域から後方散乱され、ラマン機器が前記装置の一部であり、前記ドーピング度は該ラマン機器によって決定され、１以上の又は全てのこれらパラメータが共通の検出ヘッドによって、特に同時に、好ましく検出される。ラマン分光学は、ガラス、サファイア、及び酸化アルミニウムセラミックスにおいても、好ましく使用され得る。ラマン方法は、一面側からのみ材料の深さを測定し、高い伝達性が要求されず、ラマン・スペクトルにフィットさせることによってレーザパラメータと相関され得る電荷担体密度／ドーピングを出力するので、有利である。
【００１４】
本発明のさらに好ましい実施例に従う、追加の又は代替の１つのパラメータは、特に前記固体物内の、特に前記固体物の表面から或る距離をおいた、所定の位置又は所定の領域における前記固体物のドーピング度である。好ましくは、該ドーピング度は、処理マップが生成される又は空間的に分解された処理命令が提供されるように、位置情報にリンクされる。該処理マップ及び／又は処理命令は、レーザパラメータ特にレーザ焦点及び／又はレーザエネルギー、及び／又は更なる機械パラメータ特に進行速度、を位置に依存して予め定義する。
【００１５】
本発明のさらに好ましい実施例によれば、前記ドーピング度は、非弾性散乱（ラマン散乱）を持つ後方散乱光の分析によって予め決定され、前記後方散乱光は、該後方散乱を誘発するために定められた放射光とは異なる波長又は異なる波長範囲を持ち、該後方散乱光は、予め定義された位置又は予め定義された領域から後方散乱される。
【００１６】
この実施例は、レーザ処理、特にＳｉＣ（他の材料でもよいが）に対するレーザ処理において、該処理が位置適応化された手法（例えば異なるレーザエネルギーその他）でガイドされねばならないので、有利である。例えばＳｉＣの場合、処理波長に応じて材料の透過性が変化し且つ高度のドーピングはより高いレーザエネルギーを必要とするので、このために特にドーピングが必須であるということが本発明によって確認された。
【００１７】
本発明のさらに好ましい実施例によれば、偏光解析測定（例えば、後方反射を伴うミューラー・マトリクス偏光解析法）によってドーピング度が決定される。偏光解析測定は材料の光学的伝達率に好ましく基づく。
【００１８】
本発明のさらに好ましい実施例によれば、純粋に光学的に較正された伝達率測定によってドーピング度が決定される。この較正はホール測定及び４点測定によってもたらされる。この方法は、また、材料内のドーピング／自由電荷担体を判定し得、そして、処理に必要なレーザエネルギーを判定し得る。
【００１９】
本発明のさらに好ましい実施例によれば、前記ドーピング度は、渦電流測定によって好ましく決定され、好ましくは、前記固体物材料における導電率の相違が決定され評価される。
【００２０】
渦電流測定において、又は渦電流センサを使用するとき、又は渦電流測定技術において、好ましくは、局所的な導電率の相違を検出するために送信及び受信コイルが使用される。高周波数の１次交流電磁界が送信コイルで発生される。それから、渦電流（局所的に流れる電流）が導電性物質内に誘起され、次に、反対方向を指向する２次交流電磁界を生成する。これらの磁界の重ね合わせが測定され、分離され、評価され得る。主に薄い導電層の若しくは材料塊の種々の性質特徴（層の厚さ、層の抵抗、材料の均質性）がこうして測定され得る。伝送配置構成（送信及び受信コイル間の試料）において、最適の解決策が達成され、しかし、試料側の両コイルの配置は反射測定にも可能である。コイルの適応化された設計と、周波数、様々な入射深さ及び感度の選択とが採用され得る。
【００２１】
原理的に、ドーピングを原理的に測定し得る数多くの測定方法がある。素早い、非接触、非破壊的な方法がここでは重要である。
【００２２】
本発明のさらに好ましい実施例によれば、第１のパラメータは、固体物の材料の平均屈折率、又はレーザビームの定義された改質を生成するために横切られねばならない固体物の領域における該固体物の材料の屈折率、又は該固体物の定義された点における且つ好ましくは定義された固体深さのための該固体物の伝達特性、である。本発明のさらに好ましい実施例によれば、第２のパラメータは、レーザビームの定義された改質を生成するために横切られねばならない固体物の前記領域における処理深さである。本発明のさらに好ましい実施例によれば、前記第１のパラメータは屈折率決定手段によって特にスペクトル反射によって決定され、及び／又は、前記第２のパラメータはトポグラフィ決定手段によって特に共焦点クロマチック距離センサによって決定される。本発明のさらに好ましい実施例によれば、前記第１のパラメータに関連するデータ及び前記第２のパラメータに関連するデータが、記憶装置内に設けられ、少なくとも改質を生成する前に制御装置に供給され、該制御装置は、生成すべき改質の各位置に依存して前記レーザ適用装置を調整する。
【００２３】
本発明は、固体物から少なくとも１つの固体層を剥離するための方法であり、ここで、固体部分特に１つの固体層を該固体物から剥離するための亀裂を誘導するために、亀裂誘導領域が改質によって提供される。本発明によれば、この方法は、レーザ適用装置に対して相対的に固体物を動かす工程と、少なくとも１つの改質をそれぞれ生成するために該レーザ適用装置によって複数のレーザビームを相次いで生成する工程とを少なくとも含み、該レーザ適用装置は、改質の定義された生成のために、少なくとも１つのパラメータ、特に、定義された複数位置での及び定義された固体深さについての前記固体物の伝達特性、に依存して調整され、ここで、前記表面における又は作用を受けた面の領域における及び／又は固体物の体積の領域における又は作用を受けた固体物の体積の領域における前記固体物の不均質性が、前記レーザ適用装置の前記調整によって補償され、さらに、前記固体物から前記固体層を剥離する工程を含む。好ましくは、この領域は、レーザ放射の回りにおいて、１ｍｍ以内又は０．５ｍｍ以内又は０．１ｍｍ以内で半径方向に広がる。
【００２４】
本発明のさらに好ましい実施例によれば、１又は複数の前記パラメータに関連するデータが、記憶装置内に設けられ、少なくとも改質を生成する前に制御装置に供給され、ここで、該制御装置は、生成すべき改質各位置に依存して前記レーザ適用装置を調整する。
【００２５】
本発明のさらに好ましい実施例によれば、改質を生成するための前記レーザビームは、高い伝導性を持つ領域よりも低い伝導性を持つ領域においてより大きなエネルギーを持ち、ここで、前記レーザ適用装置は、レーザビームエネルギーを調整するための手段特に音響光学変調器を備える。
【００２６】
本発明のさらに好ましい実施例によれば、記固体層が、前記改質の生成の結果としての前記亀裂誘導領域に沿って前記固体物から剥離される、又は、前記固体物が、前記改質の生成後に、熱的に作用され、特に冷却され、該熱的作用の結果として、前記固体層が前記亀裂誘導領域に沿って前記固体物から剥離される、又は、ポリマー層が前記固体物において配置又は形成され、ここで、前記ポリマー層は剥離されるべき固体層の表面に好ましく配置又は形成され、該ポリマー層は、熱的に作用され、特に冷却され、該熱的作用に応じて該ポリマー層の強度が変化され、該ポリマー層の強度の変化の結果として、前記固体物において機械的応力が発生され、該機械的応力は、前記固体物から前記固体層を剥離するために、前記亀裂誘導領域に沿う亀裂伝播を引き起す。
【００２７】
本発明は、固体物から固体部分特に１つの固体層を剥離するために、該固体物において剥離領域を生成するための方法に関し、ここで、剥離されるべき該固体部分は、好ましくは、該固体部分によって減少された前記固体物よりも薄い。好ましくは、本発明に従う方法は、処理されるべき固体物を提供する工程と、ここで、該固体物は化合物からなり、レーザ光源を提供する工程と、該レーザ光源のレーザ放射を前記固体物に適用する工程とを少なくとも含み、ここで、レーザビームが、剥離されるべき固体部分の表面を越えて前記固体物内に入射し、及び／又は、レーザ放射温度が、剥離領域又は複数の部分的剥離領域を形成すべく、該固体物内部の該固体物の予め定義された部分を、定義されたやり方で制御する。好ましくは、レーザビームによって固体物の予め定義された部分に生成された温度は、該予め定義された部分を形成する材料が所定の物質変換の形態で改質を受けるほどに高い。特に好ましくは、改質は固体物内の圧力上昇をもたらす。
【００２８】
追加的又は代替的に、本発明は、固体物から少なくとも１つの固体層を剥離する方法に関する。この場合における剥離方法は、好ましくは、処理されるべき固体物を提供する工程と、ここで、該固体物は化合物からなり、レーザ光源を提供する工程と、該レーザ光源のレーザ放射を前記固体物に適用する工程とを少なくとも含み、ここで、レーザビームが、剥離されるべき固体部分の表面を越えて前記固体物内に入射し、レーザ放射温度が、剥離領域又は複数の部分的剥離領域を形成すべく、該固体物内部の該固体物の予め定義された部分を、定義されたやり方で制御する。好ましくは、レーザビームによって固体物の予め定義された部分に生成された温度は、該予め定義された部分を形成する材料が所定の物質変換の形態で改質を受けるほどに高い。特に好ましくは、改質は固体物内の圧力上昇をもたらす。
【００２９】
この場合、亀裂誘導領域に沿う圧力上昇の結果として、亀裂の伝播によって、固体物から固体層が好ましく剥離される。
【００３０】
さらに好ましい実施例によれば、前記レーザビームは、前記固体物の長手方向に沿って、又は前記固体層の好ましくは一部である１つの面特に平面にわたって該固体物の長手方向に対して６０度以下の角度で傾いて、該固体物内に入射する。前記亀裂誘導領域は、前記改質の複数層で形成され、各層は、互いに分離して又はオフセットされて、前記長手方向に生成され、及び／又は、少なくとも複数の前記改質が、前記長手方向において１乃至５０μｍの範囲又は５μｍ乃至５０μｍの範囲を持ち、及び／又は、該改質を生成するための前記レーザビームは、０．８未満の開口数となるように、特に０．５以下の開口数となるように、前記固体物内に導入される。
【００３１】
本発明は、さらに、少なくとも部分ごとにドーム又はカーブをなす少なくとも１つの固体層を生成するための方法に関する。本発明によれば、該方法は、レーザ適用装置に対して相対的に固体物を動かす工程と、前記固体物の内部に少なくとも１つの改質をそれぞれ生成するために該レーザ適用装置によって複数のレーザビームを相次いで生成する工程とを少なくとも含み、前記改質の結果として、前記固体物から固体部分特に固体層を剥離するための亀裂を誘導するために亀裂誘導領域が設けられ、前記改質は前記固体物内に圧力上昇をもたらし、前記亀裂誘導領域に沿う該圧力上昇の結果としての亀裂の伝播により該固体物から固体層が剥離され、前記固体層の一部として前記改質の少なくとも一部分が前記固体物から分離され、該固体層は前記改質の結果としてカーブした又はドーム形状に変換され、これにより、前記亀裂誘導領域に由来する前記固体層の表面部分が少なくとも部分ごとに湾曲して形作られる。さらに好ましい実施例によれば、前記レーザビームは、前記固体物の長手方向に沿って、又は前記固体層の好ましくは一部である１つの面特に平面にわたって該固体物の長手方向に対して６０度以下の角度で傾いて、該固体物内に入射し、前記亀裂誘導領域は、前記改質の複数層で形成され、各層は、互いに分離して又はオフセットされて、前記長手方向に生成され、及び／又は、少なくとも複数の前記改質が、前記長手方向において１乃至５０μｍの範囲又は５μｍ乃至５０μｍの範囲を持ち、及び／又は、該改質を生成するための前記レーザビームは、０．８未満特に０．５以下の開口数となるように前記固体物内に導入される。
【００３２】
本発明は、さらに、固体物又はドナー基材から少なくとも１つの固体層特に固体ウェハを剥離するための方法に関する。本発明従う該方法は、好ましくは、固体物を提供する工程と、レーザビームによって前記固体物の内部に改質を生成する工程であって、ここにおいて、亀裂誘導領域に沿って固体層が前記固体物から剥離されるべく、該改質の結果として剥離領域又は亀裂誘導領域が規定される前記工程と、特に周辺の凹みを生成するために前記固体物の材料を取り外す工程とを少なくとも含み、ここで、該材料の取り外しは該固体物の長手方向において行われ、該材料の取り外しの結果として前記剥離領域が露出される。
【００３３】
前記固体物から固体層を剥離する工程。好ましくは、前記固体物から固体層が剥離され、ここで、前記材料の取り外しの結果として固体層が前記固体物から剥離されるように、前記固体物が前記亀裂誘導領域において脆弱化され、若しくは、前記材料の取り外しの後に、前記固体物から固体層が剥離されるようになるように、前記固体物が前記亀裂誘導領域において脆弱化されるほどの数の改質が生成され、若しくは、周囲面に対して或る傾きで整列した前記固体物の特に平らな面において、応力発生層が配置又は形成され、該応力発生層における熱的作用の結果として、前記固体物において機械的応力が発生され、該機械的応力の結果として、該固体層を剥離するための亀裂が生成され、前記材料の取り外しによって露出された前記固体物の表面から開始する改質に沿って、該亀裂が伝播し、若しくは、前記固体物が熱的に作用され、特に改質の生成後に冷却され、該熱的作用の結果として、固体層が亀裂誘導領域に沿って前記固体物から剥離される。
【００３４】
したがって、固体物上に受理層を配置又は生成する工程は、受理層がポリマー材料特にポリメチルシロキサン又はエラストマー又はエポキシ樹脂又はそれらの組み合わせからなる若しくはそれらを含むという特徴を好ましく持ち、そして、特に機械的な固体物内の亀裂伝播応力を生成するための、該受理層に対する熱的作用の結果として、該ポリマー材料はガラス転移を受け、ここで、亀裂伝播応力の結果として、亀裂が亀裂伝播領域に沿って固体物内に伝播する（広がる）。
【００３５】
本発明のさらに好ましい実施例によれば、前記受理層は、重さに関して、少なくとも殆どの部分について好ましくは完全に、ポリマー材料を含むか又はポリマー材料からなり、ここで、ポリマー材料のガラス転移は−１００℃乃至０℃の間、特に−８５℃乃至−１０℃の間又は−８０℃乃至−２０℃の間又は−６５℃乃至−４０℃の間又は−６０℃乃至−５０℃の間にある。
【００３６】
前記受理層は、好ましくは、ポリマーハイブリッド材料からなり、又は、特に好ましくはポリマーマトリクスを形成するような材料を含み、ここで、充填物（filler: フィラー）が該ポリマーマトリクス内に配置され、該ポリマーマトリクスは好ましくはポリメチルシロキサンマトリクスであり、ポリマーマトリクス材料におけるポリマーマトリクスの質量分率は好ましくは８０％乃至９９％であり、特に好ましくは９０％乃至９９％である。
【００３７】
前記受理層は、予め製造されたフィルムとして好ましく用意され、特に積み重ねて又は接着して、前記固体物に結合される。
【００３８】
本発明によれば、分離方法において使用されるためのポリマーハイブリッド材料が、少なくとも２つの固体物部分片が固体物開始材料から生成される該方法において特定される。本発明に従う該ポリマーハイブリッド材料は、ポリマーマトリクスとそこに埋め込まれた少なくとも１つの第１の充填物とを含む。これに関して、充填物について以下述べるように、同時にまた、複数の充填物の可能性を含むべきである。例えば、充填物は異なる複数物質の混合物、例えば金属粒子及び無機的繊維、を含み得る。何らかのポリマー又は異なる複数ポリマーの混合物がポリマーマトリクスとして使用されることができ、その助けを借りて、固体物開始材料の分離に必要な応力が生成され得る。例えば、ポリマーマトリクスは、エラストマーマトリクスとして、好ましくはポリダイオルガノシロキサンマトリクスとして、特に好ましくはポリダイメチルシロキサンマトリクスとして、生成され得る。可変的な架橋結合度の結果として、その特性がフレキシブルに調整され各充填物及び分離されるべき固体物開始材料に適応化され得るので、そのようなポリマー材料は、充填物を混合したマトリクス材料として、特に容易に使用され得る。一実施例によれば、ポリマーハイブリッドマトリクス材料におけるポリマーマトリクスの質量分率は好ましくは８０％乃至９９％であり、特に好ましくは９０％乃至９９％である。
【００３９】
第１の充填物は、有機的又は無機的性格のものであり得、また、化学元素及び化合物の両方からなること若しくは例えば合金のような混合物質からなることが可能である。
【００４０】
第１の充填物は、分離後に固体物部分片からポリマーハイブリッド材料を剥離するときに、反応物、開始剤、触媒、若しくは促進剤として作用するように構成されることができ、これにより、第１の充填物を持たないポリマー材料に比べて、分離後の固体物部分片からのポリマーハイブリッド材料の素早い剥離をもたらす。
【００４１】
この場合、第１の充填物の特定の化学組成及び構成並びにその重量分率は、分離されるべきポリマーマトリクスの特定の材料、この目的に使用された溶媒、及び使用された反応物質に、特に依存する。さらに、固体物開始材料の材質及び分離されるべき固体物開始材料の寸法も、役割を演ずる。
【００４２】
ポリマーマトリクスにおける第１の充填物の具体的な比率は、該充填物の材質とその作用モードに強く依存する。一方、充填物にかかわらず、ポリマーマトリクスは、応力を生成する役目を依然として満たさねばならない。他方、該第１の充填物の該比率は、ポリマー除去の望みの影響を達成するように十分高いものでなければならない。この分野の熟練者は、単純な濃度依存テストの過程で、第１の充填物の最適な重量分率を決定し得る。
【００４３】
機械的特性を改善するために、例えばポリマーの無機質組織網の形態からなる焼成珪酸のような更なる充填物が、追加的貢献をなし得る。組織網状の形態におけるこれらの強い相互作用に加えて、純粋に流体力学的な補強による弱い相互作用もまた、改善に貢献し得る。例えば、目標とする粘着性の増加がここで述べられてよく、これは、この分離方法における改善された処理を可能にし、かつ、改善された製造寛容性に貢献し得る。さらに、この相互作用の結果として、増加する補強による構造的再配向に関する内部自由度の減少が難しくされる。これは、ポリマーハイブリッド材料で使用されるポリマーのガラス転移温度の所望の低下をもたらし、この分離方法においてより低い温度の利点を可能にする。本発明によれば、固体物開始材料を少なくとも２つの固体物部分片に分離する分離方法によって得られる該固体物部分片からのポリマーハイブリッド材料の剥離を加速するために、ポリマーハイブリッド材料において第１の充填物が使用される。
【００４４】
分離方法のときに固体物開始材料に結合されているポリマーハイブリッド材料の外側すなわち下部境界面から始まる第１の充填物の質量分率が、前記下部境界面に平行な該ポリマーハイブリッド材料の別の境界面の方向に減少するようなやり方で、該第１の充填物はポリマーマトリクス内に分布され得る。これは、固体物開始材料又は部分片に近い該充填物の質量分率が該ポリマーハイブリッド材料の残りの領域においてよりも大きいということを意味する。この第１の充填物の分布は、該第１の充填物が固体物部分片の境界面に近接して位置され且つその作用をそこで発展し得るので、分離後のポリマーハイブリッド材料の特に効果的な除去を可能にする。同時に、該ポリマーハイブリッド材料の残りの領域は、第１の充填物を少ししか持たないか又は全く持たず、これにより、該ポリマーの機能が可能な限り僅かしか影響されないようにする。
【００４５】
一実施例において、該ポリマーハイブリッド材料は層形状で構成されており、固体物開始材料に面する一層だけが前記第１の充填物を含むが、残りのポリマーハイブリッド材料には第１の充填物がない。さらに、下部境界面に直接的に隣接しているポリマーハイブリッド材料の下部領域は、前記第１の充填物を含まないようにし得る。したがって、一連の領域が次のようにして得られ得る：最初に第１の充填物の無い領域が固体物開始材料に隣接して位置され、第１の充填物を高い比率で持つ領域が次に来て、そして、第１の充填物を低い比率で持つか若しくは全く持たない領域が続く。
【００４６】
これらのそして以下述べるすべての領域は層の形態で構成され得る。すなわち、該領域は、ポリマーハイブリッド材料が適用される固体物開始材料の境界面に顕著に平行に延びており、かつ、少なくとも該境界面の領域において長手及び横方向に延びている。第１の充填物の無い下部領域は、特に、該第１の充填物が固体物開始材料に対するポリマーハイブリッド材料の粘着性の劣化を引き起こす場合のために、設けられ得る。これが無いようにするために、まず、充填物の無い領域が設けられ、続いて、充填物を高い比率で持つ領域が設けられ、これにより、第１の充填物がその機能を叶え得る。第１の充填物の無い下部領域は、例えば、厚さ１０μｍ乃至５００μｍ例えば１００μｍを持ち得る。
【００４７】
さらに、その上部境界面に直接隣接するポリマーハイブリッド材料の上部領域には、第１の充填物が無いようにし得る。ここで、該上部境界面は、前記下部境界面の反対側のポリマーハイブリッド材料を限界づけ且つ周辺環境に対して該固体物開始材料を限界づけるものとして理解されるべきである。上部境界面及び下部境界面は、互いに平行に配置され得る。
【００４８】
そのような第１の充填物が無い上部領域は、第１の充填物が周辺環境とポリマーハイブリッド材料との間の熱伝達に不利な影響を及ぼすときに、例えばポリマーハイブリッド材料の冷却が遅れるときに、特に設けられ得る。
【００４９】
第１の充填物は、反応物、好ましくはガス状の生成物を放出する酸化剤、と反応し得る材質を含む又は該材質で成ることができる。
【００５０】
その結果、ポリマーマトリクス内に複数の空洞が発生され得るようになり、それは、ポリマーマトリクス及び任意の存在する犠牲層に対する反応物及び溶媒のより急速なアクセスを可能にし、加えて、抽出物及び溶解成分のより急速な除去をもたらす。
【００５１】
ガス状の反応生成物の発生結果として、追加の駆動力が導入され得るようになり、ポリマーハイブリッド材料の除去をさらに手助けする。追加の空洞の形成及びガス状反応生成物の発生は、ポリマーの除去を加速し、これにより、当該分離方法の全体的歩留りの増大に貢献する。第１の充填物の比率の変化によって、固体物部分片とポリマーハイブリッド材料との間の又は犠牲層とポリマーハイブリッド材料との間の境界領域における空洞密度が特に影響され得る。
【００５２】
第１の充填物は、金属、特にアルミニウム、鉄、亜鉛、及び／又は銅を含むことができ、若しくは、金属、特に今述べた金属からなることができる。「からなる」とは、今述べた金属を全て含むことであり、例えば充填物の製造又はポリマーマトリックスへの充填物の配分若しくは結合のために使用される、技術上誘起された不純物又は技術上誘起された追加物を含み得る。
【００５３】
金属の充填物は、例えば塩酸、硝酸、クエン酸又はスルファミン酸のような酸化剤によって、ガス状生成物を放出して、反応することができ、これによって、ポリマーハイブリッド材料から取り除かれる。
【００５４】
例えば、アルミニウムは、濃縮された塩酸で反応し、次式に従って、溶媒和金属イオン及び水素を形成する：
6 HCl + 2 Al + 12 H2O ! 2 [AlCl3*6 H2O] + 3 H2
【００５５】
同様に、充填物としての亜鉛の反応は、濃縮された塩酸による反応によって、５個の追加の空洞の形成をもたらす：Zn + 2 HCl!ZnCl2 + H2である。前記例において、水素の発生によって追加の駆動力が導入され、それはポリマーハイブリッド材料の取り除きをさらに手助けする。加えて、例えばポリマーマトリクスのポリマーよりも高い熱拡散率を持つ第１の充填物によって、該第１の充填物はポリマーハイブリッド材料内部の熱伝達率を改善することができる。これは、該第１の充填物が金属を含む場合における更なる利点がポリマーハイブリッド材料内部の改善された熱伝達率にあるときの実例ケースであり得る。改善された熱伝達率により、冷却による固体物開始材料の分離のために生成された応力は、結果的に、より効率的に、すなわち、より急速に且つ冷却物質のより低い消費で、発生され得る。これは、当該分離方法の全体的な歩留りを増大し得る。
【００５６】
さらに、第２の充填物をポリマーハイブリッド材料内に設けることができ、該第２の充填物は、第２の充填物の無いポリマーハイブリッド材料に比べて、固体物開始材料へのポリマーハイブリッド材料の接着性を増強する。好ましくは、この接着性は、充填物の無いポリマー材料に比べて増強される。
【００５７】
例えば、該第２の充填物は、プラズマによって活性化され得る充填物を含み得る。プラズマ活性化は新たな表面種（species: スピーシーズ）をもたらし、ここで、該新たな表面種は、固体物開始材料の表面とのより強固な相互作用をもたらし且つその結果としてポリマーハイブリッド材料の接着性が改善されるように、作成され得る。
【００５８】
プラズマ処理によって実現され得る表面種のタイプは、主に、プラズマ処理の処理制御に依存する。例えば、プラズマ処理中に、窒素、酸素、シラン又はクロロシランのようなガスが添加され得、これにより、固体物開始材料の表面とより強固に相互作用し得る例えば極性基が形成される。
【００５９】
第２の充填物は、該第２の充填物の質量分率が下部境界面に向かって減少するように、ポリマーマトリクスにおいて分布され得る。例えば、ポリマーハイブリッド材料は、下部境界面に隣接する領域においてのみ該第２の充填物を含むことができ、該下部境界面は上述した定義の意味合いでの層としても構成され得る。
【００６０】
これは、好ましくはポリマーハイブリッド材料と固体物開始材料との間の境界面の近くにおける該第２の充填物の配置を可能にし、これにより、接着が改善され、分離されるべき固体物開始材料へのより大きな力の伝達が可能とされる。例えば、該第２の充填物は、コアシェルポリマー粒子を含み得る。
【００６１】
この場合において、ポリマーハイブリッド材料のポリマーマトリクスとは異なるポリマー合成物からなる粒子が好ましく、特に、その表面すなわちコアシェル粒子のシェルは、例えば低温プラズマにより、より強固に活性化され得る。
【００６２】
実例において、コアシェル粒子は、アクリル塩酸シェルを持つポリシロキサンコア、又はエポキシシェルを持つナノスケールの珪酸塩コア、又はエポキシシェルを持つゴム粒子コア、又はエポキシシェルを持つニトリルゴム粒子コアを備える。第２の充填物は、低温プラズマ例えば冷プラズマによって活性化され得る。例えば、該プラズマは誘電体バリア放電（ＤＢＥ）によって生成され得る。この場合において、1014 乃至 1016 m-3の範囲の電子密度が生成され得る。ＤＢＥによって生成された“冷”非平衡プラズマの平均温度（プラズマ容積）は、雰囲気圧で約300 ± 40 Kである。ＤＢＥによって生成された非熱的プラズマの平均温度は、雰囲気圧で約７０℃である。
【００６３】
ＤＢＥ処理中に、例えば、数マイクロ秒乃至数十ナノ秒のパルス間隔及び単一ビット乃至２ビットキロボルト領域の振幅を持つ単極性又は双極性パルスに表面が曝される。この場合、放電空間に金属電極が無く、よって、金属不純物又は電極磨滅は予期されない。
【００６４】
加えて、充電キャリアが電極で出入りする必要がないので、高能率であるという利点を持つ。
【００６５】
誘電体表面は、低温において改質され且つ化学的に活性化され得る。この表面改質は、例えば、イオン衝撃による表面種の相互作用及び反応によって達成され得る。さらに、該表面上に特定の化学基を生成するために、例えば窒素、酸素、水素、シラン、又はクロロシランのような処理ガスが、例えば、ＳｉxＨyＥz（ここで、Ｅ＝F, Cl, Br, I, O、Ｈ及びｘ＝０乃至１０、ｚ＝０乃至１０）、SiH4 、Si(EtO)4 、又は Me3SiOSiMe3が、プラズマ処理中に添加され得る。さらに、第２の充填物は、コロナ処理、火炎処理、フッ素付加、オゾン処理若しくは紫外線処理、又は、エキシマ照射によって活性化され得る。例えば、そのような活性化の結果として、該第２の充填物の表面上に複数の極性基が発生され、それらは固体物開始材料の表面と相互作用することができ、こうして、接着性を改善する。ポリマーハイブリッド材料は、第１の充填物を持つポリマーハイブリッド材料に対して又は第１及び第２の充填物を持つポリマーハイブリッド材料に対して、さらに第３の充填物を追加して含み得る。この第３の充填物は、ポリマーマトリクスのポリマーに比べて、より高い熱拡散性及び／又はより高い弾性率を持つ。
【００６６】
例えば、低温条件下でのポリマーの弾性率は、より低い方の単一桁のギガパスカル範囲（約１乃至３ＧＰａ）にあるが、例えば金属充填物は２桁乃至３桁のギガパスカル範囲の弾性率を持つ。対応して高い充填物比率によって、浸透充填物組織網が可能であり、それは固体物開始材料への改善された“力結合”を可能にする。
【００６７】
浸透は、各充填物の充填体積度合い（例えば、目的の比率に応じて、０．１体積％、１体積％乃至１０体積％など）によって実質的に影響される。導入する力の増加によって、ポリマー構造の粘弾性構造が浸されることができ、複数の浸透通路が有効となる。ここで、固体物開始材料の表面への充填物の改善された接触により、改善された熱伝達が可能とされる。
【００６８】
ポリマーハイブリッド材料の機械的安定性もまた、低温にて、より急速に達成され得る。全体的にこのことは、例えばポリマーハイブリッド材料の破壊応力及び破壊歪みのような、対応する構造特性プロフィルのより低い標準偏差をもたらし、したがって、当該分離方法の全体的な歩留りの増加をもたらす。空間的に分解された、従って固体物における、特性プロフィルの変化（ポリマーハイブリッド材料における応力ピーク）はより小さくなり、このことは、当該分離方法の全体的に高い歩留り及びより高品質な固体物部分片の生成をもたらす。
【００６９】
第３の充填物は、周辺環境とポリマーハイブリッド材料との間の改善された熱伝達及びポリマーハイブリッド材料内部でのより素早い熱伝導をもたらし、これにより、ポリマーハイブリッド材料をより急速に冷却することができ、この分離方法が全体としてより急速に、よって、より効果的に実行され得る。
【００７０】
弾性率の増加により、より高い応力が固体物開始材料の分離のために生成され得るようになり、これによって、特により高い応力が要求される固体物開始材料が分離され得るようにもなる。
【００７１】
加えて、第３の充填物は、熱膨張係数に影響するように使用され得る。ここで、この目的は、分離に必要な応力を実現し得るようにするために、ポリマーハイブリッド材料及び分離されるべき固体物開始材料の各熱膨張係数の最大の可能な差である。好ましくは、第３の充填物は、高い熱膨張係数すなわちポリマーマトリクスよりも高い熱膨張係数を持つ。例えば、第３の充填物の熱膨張係数は、３００ppm/Kよりも大きくされ得る。
【００７２】
第３の充填物は、特に周辺環境に対する境界面においてより急速な熱伝達を可能にするために、該第３の充填物の重量分率が上部境界面に向かって増加するようにポリマーマトリクスにおいて分布され得る。
【００７３】
第３の充填物は、金属、特にアルミニウム、鉄、亜鉛、及び／又は銅を含むことができ、若しくは、今述べた金属の１つからなることができる。金属は、一般に、高い熱伝達率及び熱拡散性によって特徴付けられる。
【００７４】
上述の（第１、第２、第３の）充填物は、ポリマーマトリクス内で微粒子状に分布した状態で提供されることができ、その粒子サイズは、少なくとも１つの粒子の寸法に関して、μｍ乃至ｎｍの範囲である。充填物の粒子は、球形に加えて、例えば棒状、円板状など、複数の異なる形状を持ち得る。
【００７５】
充填物の粒子は、例えば単一モード又は二峰モード、特に単分散又は広いものなど、あらゆる特定の分布を持ち得る。該充填物は、例えばポリマー組織網内に埋め込まれることによって物理的に及び化学的にも、結合され得る。さらに、１以上の上述の充填物が、無機的又は有機的ファイバ、例えばカーボン、ガラス、玄武岩又はアラミドファイバを含み、若しくは、上述した機能がこれらと調和され得るならば、これらからなる。必要に応じて、これらのファイバを含む又はこれらのファイバからなる更なる充填物が追加され得る。
【００７６】
通常、ファイバは高い異方性の特性を持つ。ポリマーハイブリッド材料内における該充填物の方向に依存した位置決めによって、固体物開始材料を分離するのに必要な応力に特別に影響を及ぼすことができる。これは、当該分離方法の全体的な歩留りを増す手助けをなし得る。ポリマーハイブリッド材料内部の機械的特性の改善が実現され得ることなく、高い異方性構造を持つ繊維性物質として、無機的又は有機的な充填物が使用される、という追加の利点が存在する。
【００７７】
上述の充填物は、コアシェル粒子を追加的に含み得るか、若しくはこれらからなる。追加的に又は代替的に、コアシェル粒子を含む又はこれらからなる更なる充填物は、ポリマーハイブリッド材料内に設けられ得る。
【００７８】
改善された活性化可能性に加えて、コアシェルポリマー粒子の使用は、また、新たなエネルギー吸収メカニズムの構成を可能にし、これは、衝撃強度及び破損靱性の向上をもたらし、特に当該分離方法において使用される時にポリマーハイブリッド材料の低温衝撃強度の増加をもたらし、これにより、当該分離方法の高い全体的な歩留りの手助けをなし得る。例えば、ポリマーハイブリッド材料製のフィルムの機械的破壊は低い確率でしか起こり得ず、そのため、該フィルムの再使用の可能性が高まり得る。
【００７９】
例えば、コアシェルポリマー粒子の結果としての引き裂き伝播の阻止により、当該分離方法における前記フィルムの破壊が阻止され、その再使用の道が開かれる。
【００８０】
この場合、得られたエラストマー粒子は、プラスチック変形を被って空洞を形成し得るものとなり、これにより、さらに追加のエネルギーが吸収され得る。また、マトリクスの剪断流による追加のエネルギー吸収が補償されることができ、全体的に機械的特性を改善する。コアシェル粒子は、普通は球形の１つの材質のコアが第２の材質のシェルによって包囲されたものからなることを特徴としている。このシェルは、コアを完全に包囲し得るか、又は透過性を持ち得る。これらの材質は、例えば金属のような無機的材質、又は、例えばポリマーのような有機的材質の両者であり得る。例えば、２つの異なる金属が組み合わされ得る。しかし、ポリマー製のコアを金属製又は第２の材質製のシェルによって包囲することも可能である。
【００８１】
コアシェル粒子は、第１及び第２の材質の特性を組み合わせることを可能にする。例えば、充填物の粒子のサイズ及び密度は、費用がかからないポリマーコアによって具現化され得るが、金属シェルは上述したように反応し得る。それらの普通の単分散粒子サイズ分布の結果として、コアシェル粒子の特性は厳密に予測され且つ調整され得る。
【００８２】
さらに、１以上の前記充填物（第１、第２、第３の充填物）は、工業的煤（カーボンブラック）の形をとるカーボン、グラファイト、裁断されたカーボンファイバ、カーボンナノファイバ、好ましくは例えば多層カーボンナノチューブ（ＭＷＣＮＴ）及び単層カーボンナノチューブ（ＳＷＣＮＴ）のようなカーボンナノチューブ（ＣＮＴ）の形をとるカーボンナノファイバを含むことができ、若しくは、これらからなるもので有り得る。カーボンナノチューブは、円筒状のグラファイトの複数層からなり、各層は異なる数の円筒で構成される。
【００８３】
もしこれらのチューブが１つの円筒のみからなるならば、それらは単層カーボンナノチューブ（ＳＷＣＮＴ）と称される。もし２以上の円筒が存在するならば、２層カーボンナノチューブ（ＤＷＣＮＴ）又は多層カーボンナノチューブ（ＭＷＣＮＴ）が形成される。これらは互いの内部で同心円状に好ましくネスト化され得る。
【００８４】
様々な実施例によると、第３の充填物は複数のＭＷＣＮＴを含み得るか又は複数のＭＷＣＮＴからなることができ、これらは特に高い熱伝導率（3000 W*(m*K)-1より大）を持ち且つ同時に５乃至６０GPaの範囲の非常に高い引き裂き強度を持つ。ここで、高い機械的安定性は、充填物の高い引き裂き値、極端な弾性、及び非常に良好な弾力において示される。
【００８５】
この基礎は、３つの隣り合う炭素原子に対するπ結合としての非局在化されたｐ軌道に関連したｓｐ２混成された強力なσ-C-C-結合である。
【００８６】
高い特性値すら、ＳＷＣＮＴによって実現され得る（弾性率：４１０GPa乃至４１５０GPa、これに対して、グラファイト：１０００GPaであり、ＳＷＣＮＴ：熱伝導率は約6000 W*(m*K)-1）。しかし、ＭＷＣＮＴに比べて、劣ったコスト／パフォーマンス比が示される。５００ｎｍ乃至１０００ｎｍの長さで、ＭＷＣＮＴの円筒直径は典型的には１ｎｍ乃至１００ｎｍの範囲、好ましくは５ｎｍ乃至５０ｎｍの範囲である。
【００８７】
さらなる実施例によれば、熱伝導率の改善（例えば200 W*(m*K)-1まで）もまた達成され得るので、第３の充填物はＭＷＣＮＴを含み、同時に第２及び／又は第１の充填物はカーボンブラックを含むか若しくはカーボンブラックからなる。例えばカーボンブラックの使用は０．４GPa未満の値のかなり低い引き裂き強度を持つので、２以上の充填物の組み合わせが可能であり、当該分離方法における全体的な分離歩留りの改善及び全体的なコストの改善をもたらし得る。
【００８８】
この場合、煤粒子（カーボンブラック）の平均的直径は、５ｎｍ乃至１００ｎｍの範囲、好ましくは２０ｎｍ乃至２００ｎｍの範囲、特に好ましくは４０ｎｍ乃至１００ｎｍの範囲である。
【００８９】
さらに、充填物は、珪酸例えば焼成珪酸からなる又はこれを含むものであり得る。追加的に又は代替的に、珪酸を含む又は珪酸からなる更なる充填物がポリマーハイブリッド材料内に設けられ得る。
【００９０】
焼成珪酸は、三次元的組織網を形成することができ、それにより、機械的安定性の改善に貢献し得る。したがって、そのような充填物が、ポリマーハイブリッド材料の機械的特性の意図する調整のために使用され得る。１以上の前記充填物（第１、第２、第３の充填物）は、これらに帰する機能に調和され得るのであれば、同じ材質からなることができる。例えば、第１及び第３の充填物の両方がアルミニウムを含むか又はアルミニウムからなることができる。アルミニウムは、上述したように、複数の空洞を発生するために及び固体物開始材料からのポリマーハイブリッド材料の除去を加速するために使用されることができ、また、熱拡散を増加するために使用され得る。そのような構成は、全ての機能を満たすために１又は２個の充填物のみを追加するだけで十分とし得るので、製造工程を簡素化する。
【００９１】
第１及び第２の充填物は、追加的な第３の充填物も同様に、異なる材質からなることができる。これは、所望の機能に向けて、個別の及びより良好な適応化を可能にする。
【００９２】
本発明に従うフィルムは上述したようなポリマーハイブリッド材料を備える。該フィルムは例えば０．５乃至５ｍｍの厚みを持つ。少なくとも表面に、本発明に従うポリマーハイブリッド材料又はフィルムが適用され、それに対応する複合構造が得られる。適用されたポリマーハイブリッド材料又はフィルムは、以下、受理層と称される。そのような受理層の厚みは、例えば０．５ｍｍ乃至５ｍｍ、特に１ｍｍ乃至３ｍｍで有り得る。オプションとして、ポリマーハイブリッド材料又はフィルムは、いくつかの露出された表面、特に互いに平行に配置された表面に適用され得る。
【００９３】
該受理層を１０℃以下に冷却するように、特に好ましくは０℃以下、さらに好ましくは−１０℃以下若しくは−４０℃以下に冷却するように、熱的作用が働く。
【００９４】
該受理層の冷却は、該受理層の少なくとも一部がガラス転移するようなやり方で、ほとんど好ましく実現され得る。ここで、冷却は、例えば液体窒素によって、−１００℃以下まで冷却するように行われ得る。この実施例は、温度変化に依存する受理層が収縮し及び／又はガラス転移され、それによって生成された力が固体物開始材料に伝達され、その結果、機械的応力が該固体物内に生成され得、亀裂のトリガ（切っ掛け）及び／又は亀裂の伝播をもたらすので、有利であり、ここにおいて、該亀裂は、固体層を切り開くための第１の剥離面に沿って、最初に伝播する。
【００９５】
更なる工程において、前記ポリマーハイブリッド材料又はフィルムは、例えば化学的反応、物理的引き剥がし処理、及び／又は機械的除去によって、固体物部分片から除去される。
【００９６】
固体物部分片からのポリマーハイブリッド材料の除去処理は、適度の周辺温度例えば２０℃乃至３０℃の範囲で行われることができ、好ましくは、より高い３０℃乃至９５℃の温度範囲で、例えば５０℃乃至９０℃の温度範囲で行われることができ、しかし、より低い１℃乃至１９℃の温度範囲でも行われ得る。
【００９７】
増加された温度範囲は、例えばポリマーハイブリッド材料と固体物との間で犠牲層を使用する場合において、反応速度の増加の結果として、化学的な除去反応を短時間で行わせることができる。犠牲層が使用されるとき、該除去は、水溶液において、有利には２乃至６の範囲のｐＨを持つ水溶液において、行われ得る。様々な実施例によると、該除去処理は、適宜の無極溶媒に由来する溶液による処理の形態で行われ得る。ここで、適度の周辺温度としては、１℃乃至５０℃の範囲が好ましく、特に好ましいのは２０℃乃至４０℃の範囲である。
【００９８】
ここで、フィルム上に如何なる温度作用も無しに前記除去を行うことが特に有利である。例えばトルエン、ｎ−ペンタン、ｎ−ヘキサンのような脂肪族の及び芳香族の炭化水素が、また、例えば四塩化炭素のようなハロゲン化された溶媒もまた、使用され得る。この場合、非常に強い可逆的な膨張が溶媒処理によってポリマーハイブリッド材料に引き起こされ得るので、除去されるべきポリマーハイブリッド材料と前記固体物部分片に対する境界面に追加的な力が導入されることができ、その結果、該除去が全体として簡単化される。
【００９９】
さらなる実施例によれば、上述した犠牲層の除去メカニズムと適宜の無極溶媒との組み合わせによっても、フィルム上に如何なる温度作用も無しに前記除去を行うことができる。ここで、材料は、好ましくは前記固体物の長手方向において除去される。
【０１００】
本発明は、さらに、固体物又はドナー基材から少なくとも１つの固体層特に固体ウェハを剥離するための方法に関する。本発明従う該方法は、好ましくは、固体物を提供する工程と、レーザビームによって前記固体物の内部に改質を生成する工程であって、ここにおいて、それに沿って前記固体物からの固体層の剥離を行うべく、該改質によって剥離領域又は亀裂誘導領域が規定される前記工程と、特に周辺の凹みを生成するために前記固体物の材料を取り外す工程とを少なくとも含み、ここで、該材料の取り外しは該固体物の長手方向において行われ、該材料の取り外しの結果として前記剥離領域が露出される。
【０１０１】
前記固体物から固体層を剥離する工程。好ましくは、前記固体物から固体層が剥離され、ここで、前記材料の取り外しの結果として固体層が前記固体物から剥離されるように、前記固体物が前記亀裂誘導領域において脆弱化され、若しくは、前記材料の取り外しの後に、前記固体物から固体層が剥離されるようになるように、前記固体物が前記亀裂誘導領域において脆弱化されるほどの数の改質が生成され、若しくは、周囲面に対して或る傾きで整列した前記固体物の特に平らな面において、応力発生層が配置又は形成され、該応力発生層における熱的作用の結果として、前記固体物において機械的応力が発生され、該機械的応力の結果として、該固体層を剥離するための亀裂が生成され、前記材料の取り外しによって露出された前記固体物の表面から開始する改質に沿って、該亀裂が伝播し、若しくは、前記固体物が熱的に作用され、特に改質の生成後に冷却され、該熱的作用の結果として、固体層が亀裂誘導領域に沿って前記固体物から剥離される。
【０１０２】
前記固体物からの剥離は、外部力を導入するための他の方法を使用してさらに達成することができる。ワークピースに適用する十分な力を生成するために、特に、音波とりわけ超音波が使用され得る。他の力は、開離力圧力に匹敵する引張力であり、ワークピースの前後側から反対の回転力を介して及ぼされる重力の力と同様に、ターゲットとした局所的な力適用（ハンマー及び鑿）。外部力の適用は、レーザ放射によって生成された微小な亀裂同士を接続し、これにより、レーザ面に沿う固体物の完全な分離を可能にする。
【０１０３】
本発明のさらに好ましい実施例によれば、材料の取り外しは前記固体物の露出した面から開始して行われ、該露出した面は特に平らな面であり、該平らな面は、前記固体物の長手方向に、かつ、少なくとも部分ごとに前記固体物の周囲面から離隔した、前記固体物の周囲面に特に平行な面である。
【０１０４】
本発明のさらに好ましい実施例によれば、前記材料の取り外しは、少なくとも部分ごとに連続して延びた溝の形態で行われ、該溝は、前記周囲面から好ましくは少なくとも３０μｍ又は少なくとも１００μｍ又は少なくとも５００μｍ又は少なくとも１ｍｍだけ離隔されており、好ましくは該周囲面に平行に延びている。
【０１０５】
本発明のさらに好ましい実施例によれば、前記固体層の剥離後に、前記溝と周囲面との間に形成された前記固体物の少なくとも固体部分が、特に既に取り外された１又は複数の固体層の厚み分だけ、少なくとも部分ごとに取り外され、特に研削、ラップ磨き、エッチング又は研磨される。本発明のさらに好ましい実施例によれば、前記材料の取り外しは、レーザ切除又はジェット水切断又はエッチングによって行われる。
【０１０６】
本発明は、さらに、固体物から固体部分特に固体層を剥離するために該固体物内に剥離領域を生成するための方法に関し、ここで、剥離されるべき固体部分は、該固体部分によって減少される前記固体物の厚みよりも好ましく薄いものである。本発明に従う方法は、好ましくは、固体物を提供する工程と、レーザ放射領域における塵の滞留を防止するために、ガスの流れ方、特に固体物とレーザ適用装置との間に位置する空気の流れ方を調整する工程と、及び／又は、レーザ適用装置のレーザビームによって前記固体物の内部に改質を生成する工程とを少なくとも含み、ここで、該改質によって剥離領域又は亀裂誘導領域が規定され、該改質に沿って前記固体物からの固体層の剥離が行われることになる。
【０１０７】
さらに、本発明は、固体物又はドナー基材から少なくとも１つの固体層特に固体ウェハを剥離するための方法に関する。本発明に従う方法は、好ましくは、固体物を提供する工程と、レーザ放射領域における塵の滞留を防止するために、ガスの流れ方、特に固体物とレーザ適用装置との間特にレーザ放射経路の領域に位置する空気の流れ方を調整する工程と、レーザ適用装置のレーザビームによって前記固体物の内部に改質を生成する工程とを少なくとも含み、ここで、該改質によって剥離領域又は亀裂誘導領域が規定され、該改質に沿って前記固体物からの固体層の剥離が行われることになる。
【０１０８】
前記固体物から前記固体層を剥離する工程を含み、ここで、特に、材料の取り外しの結果として前記固体層が前記固体物から剥離されるように、亀裂誘導領域における改質によって、特に前記固体物が好ましく脆弱化され、又は、材料の取り外し後、固体層が前記固体物から剥離されることになるように、前記固体物が亀裂誘導領域において脆弱化されるような数の改質が生成され、又は、周囲面に対して或る傾きで整列した前記固体物の特に平らな面において応力発生層が生成若しくは配置され、且つ、固体層に対する熱的作用の結果として、機械的応力が前記固体物において発生され、該機械的応力の結果として、該固体層を剥離するための亀裂が生成され、該亀裂は、前記材料の取り外しによって露出された固体物の表面から始まって、前記改質に沿って伝播し、又は、前記固体物は、熱的に作用され、特に前記改質の生成後に冷却され、該熱的作用の結果として、前記固体層が前記亀裂誘導領域に沿って前記固体物から剥離される。
【０１０９】
本発明のさらに好ましい実施例によれば、前記流れ方の調整は、流体特にイオン化されたガスを、対物レンズと前記固体物の間のレーザビーム経路の領域に供給することによって行われる、若しくは、前記流れ方の調整は、前記対物レンズと前記固体物の間のレーザビーム経路の領域に負圧を発生させる特に真空にすることによって行われる。
【０１１０】
本発明は、さらに、固体物又はドナー基材から少なくとも１つの固体層特に固体ウェハを剥離するための方法に関し、固体物を提供する工程と、ここで、該固体物は少なくとも１つのコーティングを有していて、該コーティングの屈折率は該コーティングが配置された固体物の表面の屈折率とは異なり、若しくは、該固体物上にコーティングが生成されていて、該コーティングの屈折率は該コーティングが配置された固体物の表面の屈折率とは異なり、レーザ適用装置のレーザビームによって前記固体物の内部に改質を生成する工程とを少なくとも含み、前記改質によって亀裂誘導領域が規定され、該改質に沿って前記固体物からの固体層の剥離が実現される。
【０１１１】
前記固体物から前記固体層を剥離する工程を含み、ここで、材料の取り外しの結果として前記固体層が前記固体物から剥離されるように、亀裂誘導領域における改質によって、特に前記固体物が好ましく脆弱化され、又は、材料の取り外し後、固体層が前記固体物から剥離されることになるように、前記固体物が亀裂誘導領域において脆弱化されるような数の改質が生成され、又は、周囲面に対して或る傾きで整列した前記固体物の特に平らな面において応力発生層が生成若しくは配置され、且つ、固体層に対する熱的作用の結果として、機械的応力が前記固体物において発生され、該機械的応力の結果として、該固体層を剥離するための亀裂が生成され、該亀裂は、前記材料の取り外しによって露出された固体物の表面から始まって、前記改質に沿って伝播し、又は、前記固体物は、熱的に作用され、特に前記改質の生成後に冷却され、該熱的作用の結果として、前記固体層が前記亀裂誘導領域に沿って前記固体物から剥離される。
【０１１２】
本発明のさらに好ましい実施例によれば、前記コーティングはスピンコーティングによって生成され、該コーティングは、ナノ粒子、特に、少なくともシリコン、炭化珪素、酸化チタン、ガラス特に石英ガラス、又は酸化アルミニウム（Al2O3）を含むリストから選択された少なくとも１つの材質からなるナノ粒子からなる。
【０１１３】
本発明のさらに好ましい実施例によれば、複数のコーティングが互いに重ねられて配置又は生成され、その屈折率が互いに異なり、好ましくは、前記固体物上に配置又は生成された第１のコーティングは、該第１のコーティングの上に生成された付加的なコーティングよりも大きな屈折率を持つ。
【０１１４】
該コーティングは、各層の屈折率が前記固体物からの該各層の距離につれて減少する又はより小さくなるように、好ましく選択され且つ生成又は配置される。したがって、１．固体物、２．第１コーティング、３．第２コーティング、４．第３コーティング、というコーティングの場合、固体物の屈折率は第１コーティングの屈折率よりも好ましく大きく、第１コーティングは第２コーティングの屈折率よりも好ましく大きく、第２コーティングは第３コーティングの屈折率よりも好ましく大きい。これら屈折率の間の段階は、連続的又は不連続的であり得る。さらに、異なるコーティングは異なる厚みを持ち得る。しかし、ここで、２又は３又はそれ以上のコーティングが同じ厚みを持つことも考えられる。好ましくは、該コーティングは、各ケースにおいて、５０乃至４００ｎｍの範囲内の厚みを持つ。これは、例えば、第１コーティングが１００ｎｍの厚み（又は平均厚）を持ち得ることを意味する。第２コーティング及び第３コーティングの厚みは、そのように実質的に同じか又は完全に同じであり得、ここで、少なくとも１つのコーティング及び好ましくは両方が異なる厚みを持つ。そこで、例えば、第２コーティングは１５０ｎｍの厚み（又は平均厚）を持ち得る。さらに、第３コーティングは、第１コーティング及び／又は第２コーティングよりも厚いか又は薄いものであり得、例えば、７０ｎｍ、１１０ｎｍ、又は３００ｎｍの厚み（又は平均厚）を持ち得る。
【０１１５】
本発明は、さらに、固体物から固体部分特に固体層を剥離するために該固体物内に剥離領域を生成するための方法に関し、ここで、剥離されるべき固体部分は、該固体部分によって減少される前記固体物の厚みよりも好ましく薄いものである。本発明に従う方法は、好ましくは、固体物を提供する工程と、レーザ適用装置のレーザビームによって前記固体物の内部に改質を生成する工程であって、ここにおいて、それに沿って前記固体物からの固体層の剥離を行うべく、該改質によって亀裂誘導領域が規定される前記工程とを少なくとも含み、ここで、レーザ放射は、ブリュースター角で又は該ブリュースター角から−５度乃至＋５度の範囲のずれで前記固体物に入射される。
【０１１６】
本発明は、さらに、固体物又はドナー基材から少なくとも１つの固体層特に固体ウェハを剥離するための方法に関する。この場合における本発明に従う方法は、固体物を提供する工程と、レーザ適用装置のレーザビームによって前記固体物の内部に改質を生成する工程であって、ここにおいて、前記改質によって亀裂誘導領域が規定され、該改質に沿って前記固体物からの固体層の剥離が実現され、レーザ放射はブリュースター角で又は該ブリュースター角から−５度乃至＋５度の範囲のずれで前記固体物に入射される前記工程と、前記固体物から前記固体層を剥離する工程とを少なくとも含む。好ましくは、前記固体物からの固体層の剥離が亀裂誘導領域に沿って行われ、ここで、材料の取り外しの結果として前記固体層が前記固体物から剥離されるように、改質の結果としての亀裂誘導領域において前記固体物が脆弱化され、又は、材料の取り外し後、固体層が前記固体物から剥離されることになるように、前記固体物が亀裂誘導領域において脆弱化されるような数の改質が生成され、又は、周囲面に対して或る傾きで整列した前記固体物の特に平らな面において応力発生層が生成若しくは配置され、且つ、固体層に対する熱的作用の結果として、機械的応力が前記固体物において発生され、該機械的応力の結果として、該固体層を剥離するための亀裂が生成され、該亀裂は、前記材料の取り外しによって露出された固体物の表面から始まって、前記改質に沿って伝播し、又は、前記固体物は、熱的に作用され、特に前記改質の生成後に冷却され、該熱的作用の結果として、前記固体層が前記亀裂誘導領域に沿って前記固体物から剥離される。
【０１１７】
ここにおける及びここで述べる全ての実施例における前記レーザ放射は、好ましくは偏光照射である。
【０１１８】
本発明のさらに好ましい実施例によれば、ブリュースター角の放射に起因する前記レーザ適用装置の球面収差を補償するために補償装置、特に回折光学要素又は連続的くさびのような光学要素が設けられる。
【０１１９】
本発明は、さらに、固体物から少なくとも１つの固体層を剥離するための方法に関し、ここで、固体部分特に１つの固体層を該固体物から剥離するための亀裂を誘導するために、改質によって亀裂誘導領域が規定される。好ましくは、該方法は、レーザ適用装置に対して相対的に固体物を動かす工程と、少なくとも１つの改質をそれぞれ生成するために該レーザ適用装置によって複数のレーザビームを相次いで生成する工程と、前記固体物から前記固体層を剥離する工程、の１つ又はいくつか又は全てを含む。
【０１２０】
本発明のさらに好ましい実施例によれば、材料の取り外しの結果として前記固体層が前記固体物から剥離されるように、改質の結果としての亀裂誘導領域において前記固体物が脆弱化され、又は、材料の取り外し後、固体層が前記固体物から剥離されることになるように、前記固体物が亀裂誘導領域において脆弱化されるような数の改質が生成され、又は、周囲面に対して或る傾きで整列した前記固体物の特に平らな面において応力発生層が生成若しくは配置され、且つ、固体層に対する熱的作用の結果として、機械的応力が前記固体物において発生され、該機械的応力の結果として、該固体層を剥離するための亀裂が生成され、該亀裂は、前記材料の取り外しによって露出された固体物の表面から始まって、前記改質に沿って伝播し、又は、前記固体物は、熱的に作用され、特に前記改質の生成後に冷却され、該熱的作用の結果として、前記固体層が前記亀裂誘導領域に沿って前記固体物から剥離される。
【０１２１】
本発明のさらに好ましい実施例によれば、前記レーザ適用装置は、少なくとも１つのパラメータ、すなわち、定義された複数位置における及び定義された固体深さのための前記固体物の伝達特性、に依存して調整され、及び／又は、前記改質は前記固体物内に圧力上昇をもたらし、前記亀裂誘導領域に沿う該圧力上昇の結果として、亀裂伝播によって該固体物から固体層が剥離され、ここで、好ましくは前記固体層の一部として前記改質の少なくとも一部分が前記固体物から剥離され、該固体層は前記改質の結果としてカーブした又はドーム形状に好ましく変換され、これにより、前記亀裂誘導領域に由来する前記固体層の更なる表面部分が少なくとも部分ごとに湾曲して形作られ、及び／又は、前記固体物は、少なくとも１つのコーティングを有していて、該コーティングの屈折率は該コーティングが配置された固体物の表面の屈折率とは異なり、若しくは、該固体物上にコーティングが生成されていて、該コーティングの屈折率は該コーティングが配置された固体物の表面の屈折率とは異なり、及び／又は、前記レーザ放射は、ブリュースター角で又は該ブリュースター角から−５度乃至＋５度の範囲のずれで前記固体物上に入射され、追加的に又は代替的に、前記方法は、特に周辺の凹みを生成するために前記固体物の材料を取り外す工程であって、該材料が前記固体物の長手方向において取り外され、前記亀裂誘導領域が該材料の取り外しの結果として露出される、前記工程、及び／又は、レーザ放射領域における塵の滞留を防止するために、ガスの流れ方、特に固体物とレーザ適用装置との間特にレーザ放射経路の領域に位置する空気の流れ方を調整する工程、の少なくとも１つを含む。
【０１２２】
本発明のさらに好ましい実施例によれば、本発明に従う方法は、さらに、前記固体物の最初に露出された表面の上又は上方に複数の層及び／又はコンポーネントを配置又は生成することにより、複合構造を生成する工程を含み、ここで、前記露出された表面は、剥離されるべき固体層の一部である。
【０１２３】
前記複合構造を生成する前に、剥離面を形成するために複数の前記改質が、特に好ましく生成される。
【０１２４】
したがって、本発明によれば、コンポーネントの処理の前に、その後の薄い層又は剥離層を規定する、固体物又は基材におけるレーザ改質層の生成が行われる。層を構成又は生成するための及び／又はコンポーネントを生成するための（リソグラフィその他の）更なる処理は、その後、行われる。
【０１２５】
固体層と共に複合構造を形成する層及び／又はコンポーネントは、リソグラフによって、特に例えば金属化合物、バニシング、光学的露出（例えばフォトマスクを通した走査）、フォトバニシュ（photovarnish）の展開（特に、７０℃未満の温度で、とりわけ。５０℃未満又は３０℃未満又は周辺温度未満又は２０℃未満又は５℃未満又は０℃未満の温度で）、あるいはエッチング構造などによるコーティングによって、好ましく生成される。１つの回路特に完成した回路を生成するために、これらの処理特に複数のリソグラフィ処理の各１つ又はいくつか又は全てが、１０回より多い又は１０回以下の、あるいは２０回より多い又は２０回以下の、あるいは４０回より多い又は４０回以下の、あるいは８０回より多い又は８０回以下の、回数だけ繰り返され得る。
【０１２６】
１つの固体層の剥離後に残る固体物は、好ましくは、該剥離された固体層の厚みより大きな厚み、特にその何倍かの厚み、を持つ。固体物材料は、好ましくは半導体材料であり、若しくは半導体材料を含む。
【０１２７】
ここで、剥離されるべき固体層の表面の「上に又は上方に」とは、改質を生成するためのレーザ処理に先行する高温工程の場合、高温手法で生成された表面のコーティングが完成され、その上に前記複合構造を生成するための更なる１又は複数層及び／又はコンポーネントが配置又は生成される、というように理解され得る、ということが理解できる。該複合構造は、レーザ処理の後に生成されるもののみを定義し、レーザ処理の前に存在するかもしれない多層配置は本発明における複合構造とは言わず、多層配置と言う。
【０１２８】
ここで、薄くするとは、好ましくはウェハである固体物の厚みが、コンポーネントを備えた固体物特にウェハ製造の慣用的手法において挽きとられる又は磨きとられる材料部分だけ、減少することを意味する。
【０１２９】
本発明のさらに好ましい実施例によれば、剥離面を形成する前に、前記固体物が少なくとも１つの高温方法を使用して処理され、ここで、該高温方法は、７０℃と前記固体物の材料の融点又は蒸発温度との間の温度で実行される。
【０１３０】
したがって、部分的に処理したウェハに対するレーザ工程の実行は別の可能性であり、本発明によると、これは、高温処理工程の後かつ残りの処理の前に、特に好ましく実行され得る。この解決策は、レーザ方法によって損傷し得る全ての構造がまだ形成されないので、有利である。
【０１３１】
この場合、レーザ方法のパラメータは、例えば各横切り毎のより大きな線間隔と減少したエネルギーによる固体物上の穏やかな複数動作によって、固体物内の応力が可能な限り最小になるように好ましく最適化される。
【０１３２】
レーザ処理は、基材の結晶方位に依存して好ましく実行される。すなわち、処理中に形成される微小亀裂がリソグラフィを妨げることも改質面から超臨界的に逸脱して亀裂剥離の開始後に基材の損失をもたらす可能性もないように、レーザ改質が可能な限り特に好ましくガイドされる。この場合、例えばＳｉＣにおいて、最初の複数ラインが、亀裂面を定義するために、該面に平行に且つ好ましい亀裂方向に対して平行にガイドされ得る。次に、第２の工程において、それに９０度の方向に複数ラインが亀裂を最終的に開始し、分割面を規定する。
【０１３３】
７０℃を超える温度の顕著な増加が、ドーピング原子の可動性の増加、金属の汚染物質及び転位の原子、又はその他の結晶構造に関連するので、剥離面を生成する前に高温工程を実行することが最も有利である。もし、高温工程の前に、剥離面が生成されてしまったならば、あるいは部分的に生成されたならば、その結果生成された微小亀裂が例えば分離されるべき固体物内に延びてさらに成長する可能性があり、その結果、より多くの材料が除去されねばならず、よって、より大きな損失が生ずるであろう。
【０１３４】
本発明のさらに好ましい実施例によれば、少なくとも１つの高温方法が、エピタキシ方法、ドーピング方法、又はプラズマを使用する方法である。高温方法は、全ての方法、特に７０℃を超える温度で実行される材料デポジット方法、であると理解される。結果的な温度は、好ましくは２０００℃未満又は固体物の溶融又は蒸発温度未満である。好ましくは、固体物の多層配置及び１つの又は少なくとも１つの生成された又は配置された層は、高温方法によって生成される。
【０１３５】
本発明のさらに好ましい実施例によれば、該高温方法によって前記固体物上に少なくとも１つの層が生成され、該生成された少なくとも１つの層は予め定義された複数のパラメータを持ち、少なくとも１つの該パラメータはレーザ光波の屈折及び／又は吸収及び／又は反射及び／又は光効果による電荷担体発生の最大値を特定するものであり、ここで、屈折及び／又は吸収及び／又は反射及び／又は光効果による電荷担体発生の度合いは、５％未満、好ましくは１％未満、特に好ましくは０．１％未満である、この実施例は、レーザ光と回路の全ての金属元素との相互作用が阻止されるので、有利である。金属層又は金属コンポーネントとレーザ光又はレーザ放射との間の相互作用の結果として、該金属層又はコンポーネントは、特に電気的ライン接続が損傷され得る。
【０１３６】
さらに、この実施例は、金属構造又はコンポーネント（例えば、長手方向に若しくはレーザ入射方向に２０ｎｍより大きな広がり）が基材上に配置又は生成されるときのレーザ面の導入に際しての更なる問題、すなわち、該構造における後方反射により若しくは該基材それ自体により、レーザ処理が乱され、例えば伝達が理想的でなくなる、という問題を解決する。材料の改質を生成するために多光子処理が好ましく使用されるので、必要な高い強度を、同時に乱されない波面を可及的に可能にした状態で可能にするために、材料内の焦点は、好ましくは非常に正確、特に理想的、であるに違いない。そのため、この利点は、最終的な構造の、特に層及び／又はコンポーネントの加工処理又は生成の前の、レーザ処理を好む。
【０１３７】
本発明のさらに好ましい実施例によれば、複数の改質が多光子励起、特に２光子励起又は多光子励起（２光子より多くの光子による）、によって好ましく生成される。
【０１３８】
好ましくは、最初に、少なくとも部分毎に均質に走る特にカーブした線上に、特に均質に走る部分において、少なくとも複数の基礎の改質が生成される。これらの基礎の改質は複数の予め定義された処理パラメータを用いて又はそれに依存して生成される。該複数の予め定義された処理パラメータは、少なくともパルス持続時間、パルスエネルギー、１ライン（行）内のパルス離間間隔（配置間隔）、複数ライン（行）間の相互の離間（並び間隔）、深さ、及び／又は、開口数を含む。好ましくは、前記処理パラメータの少なくとも１つの値及び好ましくは両方の値又はこれら処理パラメータの全ての値若しくはこれら処理パラメータの２以上の値が、前記固体物の結晶格子安定性に依存して特定される。該値は、結晶格子が各基礎の改質の回りにそのまま残るように特に好ましく選択され、すなわち、好ましくは、２０μｍ未満又は１０μｍ未満又は５μｍ未満又は１μｍ未満に入る。
【０１３９】
本発明のさらに好ましい実施例によれば、複数のトリガ改質が未臨界の亀裂を開始するために生成され、ここで、トリガ改質を発生するための少なくとも１つの処理パラメータは、基礎の改質を発生するための少なくとも１つの処理パラメータとは異なっており、好ましくは、複数の処理パラメータが互いに異なっている。追加的に又は代替的に、前記トリガ改質は、前記基礎の改質が並んで発生されているラインの進行方向に角度をなす若しくは間隔をあけた方向に生成され、ここで、前記未臨界の亀裂は、５ｍｍ未満で、特に４ｍｍ未満又は３ｍｍ未満又は２ｍｍ未満又は１ｍｍ未満又０．５ｍｍ未満で、好ましく伝播する（広がる）。ここで、角度をなした整列は、例えば、５度乃至９０度の角度に、好ましくは８５度乃至９０度の角度に、特に好ましくは９０度の角度に相当し得る。
【０１４０】
これは閾処理であり、臨界強度（パワー／面積）が超過される時にトリガされる。すなわち、短いパルスはより少ない１パルス当たりのレーザエネルギーしか要求せず、より高い開口数はより小さなポイントにエネルギーを集中し、これにより、閾強度に到達するために必要とされるのは、より低いエネルギーとなる。
【０１４１】
より大きな深さは、通常、吸収損失を意味するので、レーザエネルギーは再度適応化されねばならない。ＳｉＣの例では、ＮＡ＝０．４、深さ１８０μｍ、パルス長３ｎｓ、パルスエネルギー約７μＪであり、深さ３５０μｍでは９μＪである。
【０１４２】
一般に、より硬い材料（サファイア、酸化アルミニウムセラミック、ＳｉＣ、Ｇａｎ）が要求されるほど、より多くのパルスがラインにおいて重なり合う。すなわち、より小さなパルス配置間隔（１μｍ未満）となり、その一方で、ライン並び間隔はより大きくなる（例えば５μｍより大）ように選択される傾向がある。これに対して、ＧａＡｓ及びＳｉのような柔らかな材料は、より広いパルス配置間隔（１μｍより大）及びより小さなライン並び間隔（５μｍ未満）が要求される傾向がある。
【０１４３】
試料例ＳｉＣでは、ｆｓパルスを使用して、パルスエネルギー８００ｎＪ近辺、パルス配置間隔５０ｎｍ乃至２００ｎｍであり、ラインパターンは、１μｍ間隔で３０ラインが並び、それから２０μｍのギャップを空けて、別の３０ラインが並び、それから９６μｍのギャップを空け、そして、前部から、３０ラインと２０μｍのギャップと別の３０ラインとによって交差され（各ライン間の間隔は依然として１μｍである）、それから３００μｍのギャップを空け、そして、別の３０／２０／３０ラインブロックがある。深さ１８０μｍ、ＳｉＣのドーピング度（２１mOhm cmより大きい表面抵抗で特徴付けられる）、パルス長４００ｆｓ、開口数０．６５である。
【０１４４】
好ましい実施例によれば、前記固体物の材料はシリコンであり、その開口数は０．５乃至０．８の間、特に０．６５であり、放射の深さは２００μｍ乃至４００μｍの間、特に３００μｍであり、パルス配置間隔は１μｍ乃至５μｍの間、特に２μｍであり、ライン（並びライン）の間隔は１μｍ乃至５μｍの間、特に２μｍであり、パルス持続時間は５０ｎｓ乃至４００ｎｓの間、特に３００ｎｓであり、パルスエネルギーは５μＪ乃至１５μＪの間、特に１０μＪである。
【０１４５】
好ましい実施例によれば、前記固体物の材料はＳｉＣであり、その開口数は０．５乃至０．８の間、特に０．４であり、放射の深さは１００μｍ乃至３００μｍの間、特に１８０μｍであり、パルス配置間隔は０．１μｍ乃至３μｍの間、特に１μｍであり、ライン（並びライン）の間隔は２０μｍ乃至１００μｍの間、特に７５μｍであり、パルス持続時間は１ｎｓ乃至１０ｎｓの間、特に３ｎｓであり、パルスエネルギーは３μＪ乃至１５μＪの間、特に７μＪである。
【０１４６】
試料例、酸化アルミニウムセラミックでは、パルス配置間隔５００ｎｍ、ラインの並び間隔１０μｍ、パルス持続時間３ｎｓ、パルスエネルギー２２μＪ、開口数ＮＡ＝０．４である。
【０１４７】
試料例、サファイアでは、平面に対して０度、４５度、９０度の角度でラインが３回書き込まれ、各ケースにおいて、ラインの並び間隔は１．５μｍ、パルス配置間隔は３００ｎｍであり、パルスエネルギーは第１経路で３５０ｎＪ、第２経路で３００ｎＪ、第３経路で２５０ｎＪであり、開口数ＮＡ＝０．６５、パルス持続時間は２５０ｆｓである。
【０１４８】
一般に、表面の粗さは、より短いパルスによって減少し、良好な表面は、ナノ秒のパルスではなく（３μｍを超過しがち）、フェムト秒のパルスによって生成されることができ（３μｍ未満の粗さ）、翻って、処理が高価となり且つ長い時間がかかる。ピコ秒のパルスは、中間ルートを形成する。より短いパルスの利点は、相転移が非熱的に行われることである、すなわち、レーザパルスと結晶格子との間で結合がなされ、それにより、僅かな振動（光子）しか励起されず、したがって、処理は全体的に冷えた状態で行われる。翻って、亀裂を開始する臨界応力が構築されるように、より多くの領域が非結晶化（相転移）されねばならない。
【０１４９】
本発明のさらに好ましい実施例によれば、前記未臨界の亀裂は、前記固体物において、５μｍ乃至２００μｍの間で、特に、１０μｍ乃至１００μｍの間又は１０μｍ乃至５０μｍの間又は１０μｍ乃至３０μｍの間又は２０μｍ乃至１００μｍの間又は２０μｍ乃至５０μｍの間又は２０μｍ乃至３０μｍの間で伝播する。より小さな亀裂伝播はやり直し手間をほとんど必要としないので、この実施例は有利である。未臨界の亀裂が結晶格子の境界に沿って伝播するが、固体物の結晶格子は剥離面に対して特に２度乃至６度の角度で傾きをなすので、鋸歯形状のプロフィルを持つ表面がもたらされる。亀裂伝播が広範になるほど、鋸歯形状の表面のピークと谷との間の距離が大きくなり、その結果、８０ｎｍ未満又は５０ｎｍ未満又は２０ｎｍ乃至５０ｎｍの間の表面粗さが生成されるならば、より多くの材料が取り外されるに違いない。
【０１５０】
本発明のさらに好ましい実施例によれば、未臨界の亀裂の亀裂伝播は、レーザビームの入射方向に関して、９０度の角度とは異なる傾きを成す方向に進行する。特に、該亀裂伝播方向は、照射方向に関して、９３度乃至９５度の間で、特に好ましくは９４度で、好ましく傾きを成す。
【０１５１】
本発明のさらに好ましい実施例によれば、例えばガラス転移又は超音波処理によって生成される外部力の導入又は応力の結果として、未臨界の亀裂が伝播しているいくつかのライン状の領域の間で、部分が裂ける。この実施例は、固体物内部に事前に生じさせた予備損傷の結果、特に未臨界の亀裂の結果、必要とされる応力が低減され得るので、有利である。さらに、亀裂が非常に正確に誘導される。
【０１５２】
本発明のさらに好ましい実施例によれば、前記受理層は、前記コンポーネント構造を形成するために前記層及び／又はコンポーネントが配置される前記固体物の前記表面の反対側の、該固体物の１表面に配置又は生成される。
【０１５３】
好ましくは、前記改質は、３ｎｓより短い特に２ｎｓ又は１ｎｓより短いレーザパルスを使用してそれぞれ生成される。特に好ましくは、個々のレーザパルスの持続時間が、５０ｐｓ乃至１５００ｐｓの間又は５０ｐｓ乃至１２００ｐｓの間又は５０ｐｓ乃至１０００ｐｓの間、特に５０ｐｓ乃至９００ｐｓの間又は５０ｐｓ乃至７００ｐｓの間又は５０ｐｓ乃至５００ｐｓの間又は５０ｐｓ乃至３００ｐｓの間又は３００ｐｓ乃至９００ｐｓの間又は５００ｐｓ乃至９００ｐｓの間又は７００ｐｓ乃至９００ｐｓの間又は３００ｐｓ乃至５００ｐｓの間又は５００ｐｓ乃至７００ｐｓの間又は３００ｐｓ乃至７００ｐｓの間であること、若しくは、９００ｐｓより又は７００ｐｓより又は５００ｐｓより又は３００ｐｓより又は１００ｐｓより又は５０ｐｓより短いことである。
【０１５４】
「実質的に」という用語の使用は、本発明においてこの用語が使用される場合に、この用語を使用せずになされる説明からの１％乃至３０％の範囲の違い、特に１％乃至２０％、特に１％乃至１０％、特に１％乃至５％、特に１％乃至２％の範囲の違い、を好ましく定義する。以下で説明する図面の個別の表現又は全ての表現は、設計図面として、好ましくみなされるべきであり、すなわち、図面から得られる寸法、比率、機能的関係、及び／又は配列が、本発明に従う装置及び／又は本発明に従う生産物におけるそれらに正確に又は好ましく実質的に対応している。本発明の更なる利点、目的及び特質は、本発明に従う装置を一例として説明する添付図面に従う以下の説明書に基づき、説明される。機能に関して少なくとも実質的に一致する本発明に従う装置及び方法の要素は、同じ参照番号で図面において特徴付けられ得るが、それらの要素又は構成成分は、必ずしも、全ての図面において符号付けされるか若しくは説明されているわけではない。以下、添付図面に基づき、純粋に一実例として、本発明を詳細に説明する。
【図面の簡単な説明】
【０１５５】
【図１】材料の局所的な性質の相違に依存してレーザを適応化することにより材料の性質を補償することを概略的に示す図。
【図２】図２ａは、亀裂を誘導するのに十分な改質の生成を概略的に示す図であり、図２ｂは、図２ａによる改質に比べて固体物の長手方向にかなり強力な広がりを持つ改質の生成を概略的に示す図。
【図３】固体物における溝の生成を概略的に示し、該溝が固体物の外周面から好ましく離隔していることを概略的に示す図。
【図４】図４ａは、例えば塵のような粒子類が、レーザ放射の経路特に反射ビームの交差点において集まることを概略的に示す図であり、図４ｂは、該反射ビームの交差点から該粒子類を除去する噴流、特に例えばイオン化されたガスのようなガスによる噴流、が供給されることを概略的に示す図。
【図５】固体物の光学的性質とは少なくとも１つ異なる光学的性質を好ましく持つ１以上のコーティング（被覆物）が該固体物上に施された配列構成を概略的に示す図。
【図６】図６ａは、ブリュースター角でのレーザビームの照射を概略的に示す図であり、図６ｂは、入射角と反射角との間の関係を説明する分布図。
【図７】１／ｅ2ガウス分布に関する最適な入射角度と表面反射の屈折率依存を考慮に入れた開口数の計算例を示す図。
【図８】１／ｅ2ガウス分布に関する最適な入射角度と表面反射の屈折率依存を考慮に入れた異なる開口数についての計算例を示す図。
【図９】１／ｅ2ガウス分布に関する最適な入射角度と表面反射の屈折率依存を考慮に入れた異なる開口数についての計算例を示す図。
【図１０】１／ｅ2ガウス分布に関する最適な入射角度と表面反射の屈折率依存を考慮に入れた異なる開口数についての計算例を示す図。
【図１１】１／ｅ2ガウス分布に関する最適な入射角度と表面反射の屈折率依存を考慮に入れた異なる開口数についての計算例を示す図。
【図１２】１／ｅ2ガウス分布に関する最適な入射角度と表面反射の屈折率依存を考慮に入れた異なる開口数についての計算例を示す図。
【図１３】１／ｅ2ガウス分布に関する最適な入射角度と表面反射の屈折率依存を考慮に入れた異なる開口数についての計算例を示す図。
【図１４】１／ｅ2ガウス分布に関する最適な入射角度と表面反射の屈折率依存を考慮に入れた異なる開口数についての計算例を示す図。
【図１５】１／ｅ2ガウス分布に関する最適な入射角度と表面反射の屈折率依存を考慮に入れた異なる開口数についての計算例を示す図。
【図１６】１／ｅ2ガウス分布に関する最適な入射角度と表面反射の屈折率依存を考慮に入れた異なる開口数についての計算例を示す図。
【図１７】１／ｅ2ガウス分布に関する最適な入射角度と表面反射の屈折率依存を考慮に入れた異なる開口数についての計算例を示す図。
【図１８】１／ｅ2ガウス分布に関する最適な入射角度と表面反射の屈折率依存を考慮に入れた異なる開口数についての計算例を示す図。
【図１９】図１９ａは冷却分割法の進展を概略的に示す図、図１９ｂはレーザアシストされたスポーリング法の進展を概略的に示す図、図１９ｃは図１９ａの方法に従う固体層の露出面の写真を示す図、図１９ｄは図１９ｂの方法に従う固体層の露出面の写真を示す図。
【図２０】図２０ａ〜図２０ｆは、表面のＳＥＭ写真を示す図。
【図２１】図２１ａはスポーリング後の表面の顕微鏡写真を示す図、図２１ｂは６Ｈ炭化珪素の異なる３カ所のラマンスペクトルを示す図。
【図２２】レーザビーム分布の一例を示す図。
【図２３】図２３ａは、第１の数の改質及び／又は改質層の結果として生成された固体層の曲がりの一例を概略的に示す図、図２３ｂは、前記第１の数よりも大きい第２の数の改質及び／又は改質層の結果として生成された固体層の曲がりの一例を概略的に示す図。
【図２４】図２４ａは、本発明に従って好ましく使用されるものとしての、特に本発明に従う装置の好ましい一部分としての、ラマン機器の概略構成を示す図、図２４ｂは、ＳｉＣの格子振動の種々の格子振動例を示す図。
【図２５】図２５ａ及び図２５ｂは、固体内のドーピング濃度を示す図。
【図２６】図２６ａは本発明に従うフィードフォワード処理を示す図、図２６ｂは本発明に従うフィードバック処理を示す図。
【発明を実施するための形態】
【０１５６】
図１は、固体物１から少なくとも１つの固体層１４を剥離するための方法を実施するための構造を概略的に示す図である。該固体物１から固体部分１４、特に固体層、を剥離するための亀裂を誘導するための亀裂誘導領域４が、改質２によって、規定される。固体物１の様々な箇所にレーザビーム１０、１１が図示されているので、レーザ適用装置８に対して相対的に該固体物１が動かされるということが明らかである。従って、各レーザビーム１０、１１は、異なる時点における該レーザビームの存在を示している。原理的に、レーザビーム１０は、少なくとも１つの改質２をそれぞれ生成するために、レーザ適用装置８によって生成される。該レーザ適用装置８は、改質の定義された生成のために、少なくとも１つのパラメータ、すなわち定義された複数位置における及び定義された１つの固体深さのための前記固体物の伝達特性、に依存して調整される。従って、図１において、各レーザビーム１０、１１は、異なる性質を持つ又は少なくとも１つの性質を持つレーザビームを表している。レーザビーム１０からレーザビーム１１へと変化される性質は、固体物１の各作用領域（レーザビームの作用を受ける領域）における材料特性の変化を考慮するものである。図示例において、レーザビーム１１は、例えばドープ点に起因する可能性のある、伝達特性変化を持つ固体物１の或る領域に作用する。
【０１５７】
好ましくは、改質２が生成された後に、図１９ｂに従い、固体層１４が固体物１から剥離される。
【０１５８】
図２ａは、第１の広がりを持つ改質２が固体物１の長手方向Ｌに生成される状況を示す。この場合、長手方向の広がりＬは、固体物の照射面１７に直交して若しくは実質的に直交して好ましく延びており、固体物１の照射面１７は、固体層１４の剥離後の該固体層１４の一部分である。これは、この工程で述べられる全ての実施例に、特に好ましく、関連する。図２ａに従って生成された改質２は、固体層１４の剥離するための亀裂を誘導するのに十分なものである。
【０１５９】
図２ｂは、図２ａに比べて固体物の長手方向Ｌに大きな広がりを持つ改質２の生成を示す。付加的に又は代替的に、複数の、特に２又は３個の、若しくは２又は３個より多い、改質２の層が少なくとも部分ごとに生成され得る。
【０１６０】
この利点は、ビームの方向（深さ又は固体の長さの方向）におけるレーザ層の必要な広がりよりも大きい広がりを持つ結果として、改質されていない材料において該レーザ層によって生成される応力が増大され得ることである。したがって、好ましくは、より多くの材料が相転移され得る若しくはアモルファス化（非結晶化）され得る又はポリマー分割（図１９ｂ）に必要とされるのとは別のやり方で改質され得る。この増大された応力は、材料の自然な（ポリマー無しの）分離を促進するために寄与する。自然な分割のために及びポリマー処理のためにレーザ適用装置に構成されるレーザパラメータ又はレーザビームパラメータは、その結果、かなり相違し得る。レーザ層のより大きな広がりは、固体物においてより高い圧力をもたらし、その結果、自然な分割の可能性が増加する。さらに、この実施例は、固体層１４が湾曲した又はカーブした固体層１４として生成され得るので、有利である。したがって、この方法は、また、少なくとも部分ごとにカーブした又は湾曲した少なくとも１つの固体層１４を生成するために好ましく使用され得る。カーブした又は湾曲した固体層（若しくは湾曲又はカーブしたウェハ）を生成するために、該方法は、レーザ適用装置８に対して相対的に固体物１を動かす工程と、該固体物１の内部に少なくとも１つの改質２をそれぞれ生成するために該レーザ適用装置８によって複数のレーザビーム１０を相次いで生成する工程とを少なくとも含み、該改質２の結果として、固体物１から固体部分１４、特に固体層、を剥離するための亀裂を誘導するために亀裂誘導領域４が設けられ、前記改質は前記固体物１内に圧力上昇をもたらし、該亀裂誘導領域４に沿う該圧力上昇の結果としての亀裂の伝播（広がり）により該固体物１から固体層１４が剥離され、該固体層１４の一部として前記改質２の少なくとも一部分が前記固体物１から分離され、該固体層１４は前記改質２の結果としてカーブした又はドーム形状に変換され、これにより、前記亀裂誘導領域４に由来する前記固体層１４の表面部分が少なくとも部分ごとに湾曲して形作られる。
【０１６１】
図３は、好ましくは亀裂誘導領域４が固体物１内に生成された後、溝２６が少なくとも部分ごとに生成され、かつ、固体物１の長手方向Ｌにおいて、照射面１７から好ましくは周辺に開始する、というような構造を示す。溝２６を生成した後、照射面１７を介して再び好ましく導入されるレーザビーム１０によって更なる改質２を生成することにより、固体層１４が固体物から剥離され得る。別の例として、溝２６によって包囲された又は囲まれた又は範囲づけられた領域上に、特に次の固体層１４の表面上に、応力発生層１８が好ましく配置又は生成され得る。
【０１６２】
前記応力発生層は、ポリマー素材特にＰＤＭＳからなり、その後の工程において、熱的に特に冷却されるように、特に少なくとも断続的に又は特に好ましくは完全にガラス転移温度以下に冷却されるように、作用される。これは、好ましくは、ここで述べる応力発生層が使用される又は配置される全ての実施例に関係している。
【０１６３】
該応力発生の結果として、亀裂は残りの固体物１から固体層１４を剥離する。
【０１６４】
好ましくは、更なる工程において固体物１の表面加工処理が行われる。好ましくは、溝２６と前記周囲面及び／又は固体層１４の剥離によって露出された固体物１の表面との間に得られるフレーム２８がスムーズ化処理される、特に研削、ラップ磨き、研磨、又はエッチング処理される。好ましくは、フレーム２８及び露出面は、それらの表面が同一面にあるように、特に切断加工によって、処理される。
【０１６５】
こうして、固体物又はドナー基材１から少なくとも１つの固体層特に固体ウェハ１４を剥離するための方法が提供され、該方法は、固体物１を提供する工程と、レーザビーム１０によって該固体物１の内部に改質２を生成する工程と、ここで、亀裂誘導領域４に沿って固体層１４が該固体物１から剥離されるべく、該改質２の結果として剥離領域又は該亀裂誘導領域４が規定され、特に周辺の凹み１２を生成するために該固体物１の材料を取り外す工程と、ここで、該材料の取り外しは該固体物の長手方向において行われ、該材料の取り外しの結果として該亀裂誘導領域が露出され、該固体物から固体層１４を剥離する工程とを少なくとも含む。
【０１６６】
これは、縁部までのレーザ加工は問題があり、そして、生成される固体層１４はその縁部領域においても均一な性質を持つので、有利である。したがって、ここで提示される基本概念は、上からの材料のレーザ切除／研削／取り外しを好ましく含み、先に生成されたレーザ層が開放又は露出される結果として、切り込み又は溝を生成することである。最後に、固体層１４又は目的のウェハが、応力発生層１８によって取り外される。その後、残された縁部又はフレーム２８は、次の表面を準備する最中に、再び削り取られ得る。したがって、上からの切除、特にジェット水切断又はレーザ切除によって、レーザ層が露出され、かつ、ポリマー分離時のエッジ結果が避けられる。
【０１６７】
図４ａは、例えば塵のような粒子類が、参照番号３０で示される反射放射の交差点において集まり、これによって改質の生成に悪影響を及ぼすことを概略的に示す図である。
【０１６８】
図４ｂは、噴流装置３２又は噴流が設けられることを概略的に示す図である。したがって、流体流によって交差点３０に集まっている粒子類を吹き飛ばすために、流体、特にガス、好ましくはイオン化されたガスが交差点３０に供給される。
【０１６９】
したがって、固体物又はドナー基材１から少なくとも１つの固体層特に固体ウェハ１４を剥離するための方法は、固体物１を提供する工程と、レーザ放射領域における塵の滞留を防止するために、ガスの流れ方、特に固体物１とレーザ適用装置８との間特にレーザ放射経路の領域に位置する空気の流れ方を調整する工程と、レーザ適用装置８のレーザビーム１０によって前記固体物１の内部に改質２を生成する工程と、ここで、前記固体物１から固体層１４を剥離するための改質２によって剥離領域又は亀裂誘導領域が規定され、前記固体物１から前記固体層１４を剥離する工程とを少なくとも含む。この解決手段は、高いレーザ強度が塵を静電的に帯電させ、この塵が、噴流によって特にイオン化されたガスによって、対象レンズとワークピースとの間の領域から吹き飛ばされることを可能にするので、有利である。こうして、ガス噴流は、レーザ適用装置８の対象レンズ９とワークピースすなわち固体物１との間の空間から塵を吹き飛ばす。加えて、又は代替的に、該流体流特にガス流は、吸収された屈折力に対する冷却効果を生ずるように、対象レンズを介してガイドされ得る。したがって、対象レンズは、流体特に噴流流体を好ましくガイドするように構成されている。
【０１７０】
さらに若しくは追加的に、対象レンズの球面収差の補償が行われ得る。これは、表面における焦点を変化し（異なる屈折率で材料の組み込みを経験する）、その結果、空中の焦点が悪化して、より低い強度を持ち、より低い粒子吸引効果又は塵吸引効果を相次いでもたらす。追加的に又は代替的に、該表面における反射の減少がもたらされ得る。これは、例えば特定の層又はコーティング（被覆物）の適用によって、特にスピンコーティングによって、及び／又は偏光された光によるブリュースター放射によって、実現され得る。
【０１７１】
図５は、固体物１が少なくとも１つコーティング（被覆物）３４を備える配列構成を概略的に示す。該コーティング３４は、単一層又は多層であり得る。好ましくは、該コーティング３４は、固体物１の素材の屈折率に対して屈折率差を持ち、特に、固体物１の素材の屈折率の方が該コーティング３４の屈折率よりも高い。また、該コーティング３４はいくつかの層で構成されることが可能であり、該いくつかの層のうち好ましくは２つが異なる屈折率を持つ。ここで、好ましくは、各層の屈折率は、固体物１に近い層の屈折率の方が固体物１から離れている層の屈折率よりも大きい。
【０１７２】
この大略構成は、固体物又はドナー基材１から少なくとも１つの固体層特に固体ウェハ１４を剥離するための、本発明に従う方法を提供することを可能にする。好ましくは、該方法は、固体物１を提供する工程と、ここで、該固体物１は少なくとも１つのコーティング３４を有するか、若しくは、該固体物１上にコーティング３４が生成され、該コーティング３４の屈折率は該コーティング３４が配置された固体物１の表面の屈折率とは異なり、レーザ適用装置８のレーザビーム１０によって前記固体物１の内部に改質２を生成する工程とを少なくとも含み、前記改質２によって亀裂誘導領域４（図１と同様）が規定され、該改質２に沿って前記固体物１からの固体層１４の剥離が実現される。
【０１７３】
前記コーティングは、例えばスピンコーティングによって実現され得る。したがって、高い屈折率を持つ複数素材の例えば溶媒混合されたナノ粒子が、前記固体物１又はワークピース１に、幾分高い屈折率を持つ１以上の薄い（サブ波長の）層を適用し、これは、減少された屈折率差、より低い表面反射、より低い汚染、より効果的な材料加工のための該材料のより大きな力、を持つ中間面をもたらす。スピンコーティングは、早く好都合であり、安くて早いから有利であり、その他と一緒に又はその他に追加して可能なナノ粒子は、例えば、シリコン（ｎ＝３．５５）、炭化珪素（ｎ＝２．６）、酸化チタン（ｎ＝１．８）、ガラス（ｎ＝１．５）、酸化アルミニウムＡｌ2Ｏ3（ｎ＝１．７２）である。徐々に増加する屈折率を持ついくつかの層の場合、より効果的な屈折率マッチングと反射防止効果のためにさえ、多層処理が可能である。純粋に一例として、その後、次に述べる層からなる層の配置が生成される：第１の層がシリコンＳｉ、第２の層が炭化珪素ＳｉＣ、第３の層が酸化チタンＴｉＯ2であり、各層が好ましくは５０乃至４００ナノメータの厚みである。この方法は、そのようなスピンコーティング層により、材料表面上の非常に小さな粗さが境界面でのより僅かな散乱によって補償され得るので（より良好な材料結合）、さらに有利であり、前記定義された深さにおける焦点でのより良好な波面の重複及びより低いレーザパワーが必要であり、これは、より高い多光子遷移の可能性が得られるので、より効果的な処理をもたらす。スピンコーティング層又はコーティング３４の生成は、固体層１４の分割又は剥離後のインゴット又は固体物１の表面調整及び表面再準備のための工程の過程において適用され得る。そこで、まず、研削、ラップ磨き、エッチング又は研磨の工程が、実行されることができ、それから若しくは先行する工程の１つと組み合わせて、スピンコーティング工程又はコーティング工程が薄い層又はコーティング３４を実現する。
【０１７４】
図６は、反射を減らしてレーザビーム１０を結合するための配置を概略的に示す。好ましくは、レーザビーム１０はブリュースター角で結合される。ブリュースター角は、反射が生じない特定の偏光の光入射角度である（材料内へのＥベクトル点は表面に沿わない）。このための必要事項は、空気と材料の屈折率の差に依存する角度で光が入射することである。さらに、該光は偏光されていなければならない（レーザ光において通常与えられるのは、シングルモードレーザを要求し、フォトニック結晶ファイバーではない）。そこで、ブリュースター角での結合は、後方反射を最小にするために使用される。もし照射がブリュースター角で行われるならば、３０％の表面反射が、該材料の前記定義された深さにおける材料処理のために殆ど完全に使用され得る。
【０１７５】
ブリュースター角での照射は、複数の異なるビーム成分が高屈折媒体内における異なる長さの経路をカバーするので、複雑である。焦点は、より高いエネルギーによって及び／又はビーム形成によって調和して適応されねばならない。該ビーム形成は、ここでは、例えば、レーザビームプロフィルに従ってこの差を補償する１以上の回折光学要素（ＤＯＥ）を介して実行される。ブリュースター角は、比較的広く、高開口数の場合、光学系及びその寸法に、及び作動距離も同様に、要求を課す。しかし、この解決手段は、表面における反射の減少が表面損傷を減少し、光強度が材料内に良好に結合されるので、有利である。本発明の趣旨において、本書類において開示した他の全ての実施例において、レーザビーム１０は、また、ブリュースター角で若しくは実質的にブリュースター角で照射され得る。ブリュースター角での結合に関して、「テクスチュア単結晶シリコン基材上にスピンコーティングされたＴｉＯ2反射防止フィルムの光学的特質」（"Optical Properties of Spin-Coated TiO2 Antireflection Films on Textured Single-Crystalline Silicon Substrates"）（ヒンダウィ（Hindawi）出版社刊行の「インターナショナル・ジャーナル・オブ・フォトエネルギー」、ボリューム2015, 品目ＩＤ 147836, 全８頁, http://dx.doi.org/10.1155/2015/147836）という文献をここに引用する。この文献は、その全範囲において引用されることにより、本出願の主題に含まれる。上述した且つ本書に含まれる該文献は、特に、異なる材料及び屈折率についての最適な入射角の計算を開示している。レーザのエネルギー又はレーザ適用装置８は、材料にそれほど多くは依存せず、むしろ特定の角度での可能な伝達に依存するように適合化される。そこで、もし最適な伝達が例えば９３％であるならば、垂直照射に対する実験結果及びそのときの損失例えば１７％に比べて、それらの損失が考慮されねばならず、そして、レーザパワーがそれに従って適合化される。
【０１７６】
一例：或る角度での垂直の９３％に対する８３％の伝達率は、前記定義された深さにおいて同じエネルギーを実現するために、垂直照射のために使用されたレーザパワーの８９％だけが必要とされるということを意味する（0.83／0.93＝0.89）。そこで、本発明の趣旨において、斜め照射の部分は、表面反射による光損失をより少なくし、その深さにより多くの光をもたらすように作用する。或る構成における結果として起こる可能性のある次の問題は、焦点がその深さにおいて「スキュー」（非対称）特性を得ることであり、したがって、実現される強度−多光子処理のための重要な量−が再び低下し、全てのビーム成分が材料内において同じ光学的経路をカバーする垂直照射の場合よりも低下することすらあり得る。これは、ビーム経路内の１つの回折光学要素によって又はいくつかの回折光学要素によって又は１つの連続的なくさびによって又はいくつかの連続的なくさびによって−及び／又はその他の光学要素−によって好ましく実現され得、追加の経路及び／又は個別ビームへの影響、特にビームプロフィルにわたる異なる球面収差、を補償する。これらのＤＯＥは、適切なソフトウェア解決手段（例えば、イェーナ市のLighttrans社からの「Virtuallab」）を使用して数値的に計算され得、それから、装置化又は準備され得る。
【０１７７】
したがって、本発明は、固体物又はドナー基材１から少なくとも１つの固体層特に固体ウェハ１４を剥離するための方法である。本発明に従う方法は、固体物１を提供する工程と、レーザ適用装置８のレーザビーム１０によって該固体物１の内部に改質２を生成する工程とを少なくとも含み、ここで、前記改質２によって亀裂誘導領域が規定され、該改質２に沿って前記固体物１からの固体層１４の剥離が実現され、ここで、レーザ放射は、ブリュースター角で又は該ブリュースター角から−１０度乃至＋１０度の範囲のずれで固体物１に入射される。該方法は、固体物１から固体層１４を剥離する工程をさらに含む。
【０１７８】
したがって、空気と材料との間の高い屈折率差が垂直放射に対して３０％までのパワー損失を意味するということが、本発明において認められた。したがって、１００ワットレーザの場合、３０ワットが材料加工に利用されないか若しくは別の効果を持つ。こうして、例えば「光挟み」と言われるような汚れが光学系に形成され得る、ということが更に認められた。この場合、空気中及び液体中の両方において極端に小さな粒子がいつもレーザビーム（最高強度）の焦点に移動する−表面で反射したパワーが空気中の又は光学系近辺の焦点を持ち、塵埃が光学系に追いやられる／引き寄せられる。さらに、同時に、１００ミリワットパワーで及び対物レンズにおいて９７％伝達で、かなりの熱（３ワット）が対物レンズ内に入り得るということが認められ、これは処理に対する熱的損傷／改質を無効にすることを取り除く／補償するに違いない。さらに、高いパワーが表面損傷の危険性をもたらすということが認められた。これは、物質の吸収作用が表面上の面状態により増加され得るので、非常に小さな塵埃粒子がレーザビーム１０において燃え、そして、吸収による更なる損傷をもたらし得る吸収核を形成する可能性があるからである。さらに、複数の回折光学要素（ＤＯＥｓ）によって焦点面におけるいくつかの焦点に高いパワーが分配されることが認められた。これらの回折光学要素は該焦点面の前ですら干渉効果を見せ、そして、該焦点面の前のある表面における干渉が、該表面に損傷をもたらし得且つ前記深さにおいて加工を行うためのレーザ放射の透過率の減少をもたらし得る局所的な干渉極値を生成し得る、ということが認められた。さらに、いくつかの材料（例えば炭化珪素ＳｉＣ）は、例えば該材料のドーピング（頻繁な発生は、ドーピングスポットである）のために、局所的な屈折率及びその他の材料特性の相違（例えば、吸収、伝達、散乱）を持つことが認められた。さらに、レーザ結合表面上の材料の表面粗さに依存して、該レーザの波面が該材料の前記深さにおいてかなり損なわれ得るということが認められ、これにより、焦点が減少された強度（低い多光子遷移確率）を持つことになり、次に、より高い強度を上記問題に巻き込むであろう。
【０１７９】
個別の、いくつかの、又は全ての、これらの問題は、ここで説明する複数の方法の各１又は組み合わせによって対処され得る。したがって、本発明は、固体物から少なくとも１つの固体層を剥離するための方法として、好ましく理解され得るものであり、ここにおいて、固体部分６特に１つの固体層を該固体物１から剥離するための亀裂を誘導するために、改質２によって亀裂誘導領域４が好ましく設けられる。本発明に従う該方法は、レーザ適用装置８に対して相対的に固体物１を動かす工程と、少なくとも１つの改質２をそれぞれ生成するために該レーザ適用装置８によって複数のレーザビーム１０を相次いで生成する工程と、前記固体物１からの前記固体層１４を剥離する工程とを少なくとも含む。
【０１８０】
本発明によると、特に、３００ｍｍまでの又は３００ｍｍよりも大きな直径を持つ広い面積の半導体基材にとって有利にスケールするスポーリング工程が述べられる。ウォルナー線パターンを解消するために、レーザ調整処理が、特に高開口数で、材料のバンドギャップエネルギーより好ましくは小さい光子エネルギーで、行われる。この処理は、該材料における多光子相互作用をもたらし、該スポーリング処理後に、好ましくは１μｍより小さい表面粗さＲａ（Ra < 1μｍ）を届ける。
【０１８１】
本発明に従う上記した解決手段の好ましくは個々が又はいくつかが組み合わされ、結果として、より良好な固体層製造又は固体層剥離がもたらされ得る。すなわち、本発明に従う方法によると、前記レーザ適用装置８は、少なくとも１つのパラメータ、特に、定義された複数位置での及び定義された固体深さについての前記固体物の伝達特性、に依存して調整され、及び／又は、前記改質は前記固体物内に圧力上昇をもたらし、前記亀裂誘導領域に沿う該圧力上昇の結果としての亀裂の伝播により該固体物から固体層が剥離され、前記固体層の一部として前記改質の少なくとも一部分が前記固体物から分離され、該固体層は前記改質の結果としてカーブした又はドーム形状に好ましく変換され、これにより、前記亀裂誘導領域４に由来する前記固体層１４の更なる表面部分が少なくとも部分ごとに湾曲して形作られ、及び／又は、前記固体物１は、少なくとも１つのコーティング３４を有するか、若しくは、該固体物１上にコーティング３４が生成され、該コーティングの屈折率は該コーティング３４が配置された固体物の表面の屈折率とは異なり、及び／又は、前記レーザ放射は、ブリュースター角で又は該ブリュースター角から−５度乃至＋５度の範囲のずれで前記固体物１上に入射され、特に、該ブリュースター角から−４度乃至＋４度の範囲のずれで、又は−３度乃至＋３度の範囲のずれで、又は−２度乃至＋２度の範囲のずれで、又は−１度乃至＋１度の範囲のずれで入射され、及び／又は、前記方法は、追加的に又は代替的に、特に周辺の凹み１２を生成するために前記固体物１の材料を取り外す工程であって、該材料が前記固体物１の長手方向において取り外され、前記亀裂誘導領域４が該材料の取り外しの結果として露出される、前記工程、又は、レーザ放射領域１０における塵の滞留を防止するために、ガスの流れ方、特に固体物１とレーザ適用装置８との間特にレーザ放射経路の領域に位置する空気の流れ方を調整する工程、の少なくとも１つを含む。
【０１８２】
図７〜図１８は、１／ｅ2ガウス分布に関する最適な入射角度と表面反射の屈折率依存を考慮に入れた異なる開口数についての計算例を示す図である。
【０１８３】
図７〜図１０は、炭化珪素（ｎ＝２．７）を使用するときの分布を示す。
【０１８４】
目的：ｐ偏光された光に対する最小の表面反射のために、理想的にブリュースター角を使用することによって、試料に結合するレーザパワーを最大にすること。結果：ＮＡ（開口数）＝０．８に関して、ブリュースター角での結合はやってみる価値がなく（放射円錐はブリュースター角においては殆ど外で結合する）、より小さなＮＡがこれで利益を得ることができ、特にＮＡ＝０．２、より高いＮＡはその中間の理想的角度を持つ。
【０１８５】
図７は、上段のグラフにおいて、ガウス分布の入射角度にわたって相対的な結合パワーを示し、下段のグラフにおいて、ｐ偏光（赤）とｓ偏光（青）に関する反射係数及び測量したＮＡ＝０．２（緑）についての角度のガウス分布を示し、最適な入射角度が６３．８度であることを示す。
【０１８６】
図８は、上段のグラフにおいて、ガウス分布の入射角度にわたって相対的な結合パワーを示し、下段のグラフにおいて、ｐ偏光（赤）とｓ偏光（青）に関する反射係数及び測量したＮＡ＝０．４（緑）についての角度のガウス分布を示し、最適な入射角度が５２．５度であることを示す。
【０１８７】
図９は、上段のグラフにおいて、ガウス分布の入射角度にわたって相対的な結合パワーを示し、下段のグラフにおいて、ｐ偏光（赤）とｓ偏光（青）に関する反射係数及び測量したＮＡ＝０．６（緑）についての角度のガウス分布を示し、最適な入射角度が３５．６度であることを示す。
【０１８８】
図１０は、上段のグラフにおいて、ガウス分布の入射角度にわたって相対的な結合パワーを示し、下段のグラフにおいて、ｐ偏光（赤）とｓ偏光（青）に関する反射係数及び測量したＮＡ＝０．８（緑）についての角度のガウス分布を示し、最適な入射角度が０度であることを示す。
【０１８９】
図１１〜図１４は、シリコン（ｎ＝３．６）を使用するときの分布を示す。
【０１９０】
目的は、ｐ偏光された光に対する最小の表面反射のために、理想的にブリュースター角を使用することによって、試料に結合するレーザパワーを最大にすることである。結果：ＮＡ（開口数）＝０．８に関して、ブリュースター角での結合はやってみる価値がなく（放射円錐はブリュースター角においては殆ど外で結合する）、より小さなＮＡがこれで利益を得ることができ、特にＮＡ＝０．２、より高いＮＡはその中間の理想的角度を持つ。
【０１９１】
図１１は、上段のグラフにおいて、ガウス分布の入射角度にわたって相対的な結合パワーを示し、下段のグラフにおいて、ｐ偏光（赤）とｓ偏光（青）に関する反射係数及び測量したＮＡ＝０．２（緑）についての角度のガウス分布を示し、最適な入射角度が６７．９度であることを示す。
【０１９２】
図１２は、上段のグラフにおいて、ガウス分布の入射角度にわたって相対的な結合パワーを示し、下段のグラフにおいて、ｐ偏光（赤）とｓ偏光（青）に関する反射係数及び測量したＮＡ＝０．４（緑）についての角度のガウス分布を示し、最適な入射角度が５７．４度であることを示す。
【０１９３】
図１３は、上段のグラフにおいて、ガウス分布の入射角度にわたって相対的な結合パワーを示し、下段のグラフにおいて、ｐ偏光（赤）とｓ偏光（青）に関する反射係数及び測量したＮＡ＝０．６（緑）についての角度のガウス分布を示し、最適な入射角度が４３．６度であることを示す。
【０１９４】
図１４は、上段のグラフにおいて、ガウス分布の入射角度にわたって相対的な結合パワーを示し、下段のグラフにおいて、ｐ偏光（赤）とｓ偏光（青）に関する反射係数及び測量したＮＡ＝０．８（緑）についての角度のガウス分布を示し、最適な入射角度が０度であることを示す。
【０１９５】
図１５〜図１８は、サファイア／ＡＬＯ（ｎ＝１．７２）を使用するときの分布を示す。
【０１９６】
目的は、ｐ偏光された光に対する最小の表面反射のために、理想的にブリュースター角を使用することによって、試料に結合するレーザパワーを最大にすることである。結果：ＮＡ（開口数）＝０．８に関して、ブリュースター角での結合はやってみる価値がなく（放射円錐はブリュースター角においては殆ど外で結合する）、より小さなＮＡがこれで利益を得ることができ、特にＮＡ＝０．２、より高いＮＡはその中間の理想的角度を持ち、ここで、ＮＡ＝０．６は放射のための角度を殆ど必要としていない。
【０１９７】
図１５は、上段のグラフにおいて、ＡＬＯについてのガウス分布の入射角度にわたって相対的な結合パワーを示し、下段のグラフにおいて、ｐ偏光（赤）とｓ偏光（青）に関する反射係数及び測量したＮＡ＝０．２（緑）についての角度のガウス分布を示し、最適な入射角度が５４．９度であることを示す。
【０１９８】
図１６は、上段のグラフにおいて、ＡＬＯについてのガウス分布の入射角度にわたって相対的な結合パワーを示し、下段のグラフにおいて、ｐ偏光（赤）とｓ偏光（青）に関する反射係数及び測量したＮＡ＝０．４（緑）についての角度のガウス分布を示し、最適な入射角度が４１．２度であることを示す。
【０１９９】
図１７は、上段のグラフにおいて、ＡＬＯについてのガウス分布の入射角度にわたって相対的な結合パワーを示し、下段のグラフにおいて、ｐ偏光（赤）とｓ偏光（青）に関する反射係数及び測量したＮＡ＝０．６（緑）についての角度のガウス分布を示し、最適な入射角度が１４．５度であることを示す。
【０２００】
図１８は、上段のグラフにおいて、ＡＬＯについてのガウス分布の入射角度にわたって相対的な結合パワーを示し、下段のグラフにおいて、ｐ偏光（赤）とｓ偏光（青）に関する反射係数及び測量したＮＡ＝０．８（緑）についての角度のガウス分布を示し、最適な入射角度が０度であることを示す。
【０２０１】
図１９ａは、広い面積の基材のレーザ無しのスポーリングのための標準的な方法を概略的に示す図であり、通常使用されているものは、丸みのある縁部による複雑さを回避するために、シャープな縁部を持つ。内方に走って基材及びその製造工程を乱すことがある、ウェハの周縁部における亀裂の発生を防ぐために、従来からあるウェハにおいて、丸みのある縁部が用いられる。
【０２０２】
その工程は、好ましくは、標準的な洗浄工程の後、表面の接着性を改善するためのポリマー層及び端部でのポリマー−ウェハ間の分離性を改善するための犠牲層によって、ウェハがコーティングされることを含む。該ウェハは、それから、別の厚さのＰＤＭＳ（ポリジメチルシロキサン）ポリマーフィルム及びＰＤＭＳ接着物質で、プラチナ重合触媒で、コーティングされる。
【０２０３】
それから、試料は、液体窒素に浸される前に、ポリマーのガラス遷移温度のちょうど上の温度まで再冷却される。該試料のサイズに依存して、該試料は、２０秒後までには液体窒素の温度に到達するであろう。このときに、システムは熱平衡となる。それから、半導体層は、自然に引き起こるスポーリング現象の中で分離される。このスポーリング法は、ポリマーのガラス遷移によって誘導され、その結果として、ポリマー内の縦弾性係数が実質的に増加する。半導体とポリマー間の熱膨張係数（ＣＴＥ）における追加的な相違は、結晶を水平方向に分離する十分な応力を誘起する。この方法は、半導体に対してポリマーが相対的に収縮することを必要とする、ということが重要である。次の工程は、留められたＰＤＭＳフィルムを備えた半導体部分を、最終的に前記犠牲層を溶解する分離槽内に浸けることであり、それにより、該ポリマーのリサイクルを可能にし、かつ、次の工程のために半導体ウェハを準備することを可能にする。
【０２０４】
図１９ａは、好ましくは２つのポリマー層すなわちポリマーフィルムのアンサンブルを備えた基材の従来のスポーリングを示す図である。該フィルムは該基材の両面に留め付けられており、次に温度変化応力を誘起するために急速冷却工程があり、次に亀裂形成と基材の剥離がある。
【０２０５】
図１９ｂに示すレーザアシストされたスポーリング工程は、著しく類似している。主な違いは、試料内における定義された面又は定義された輪郭にレーザビームの焦点が合わせられ、それから該試料を走査する、ということを行うレーザ処理工程が追加されることである。これによって生成されるレーザ層は、亀裂形成面を定義し、かつ、次のスポーリング工程における分離をも定義する。
【０２０６】
よって、図１９ｂはレーザアシストされたスポーリング処理を示す。図１９ａに示した処理工程に加えて、さらなる処理工程おけるレーザビーム又はレーザシステムによって生成される改質層により、構造的に脆弱な層が材料内に生成され、該脆弱な層はスポーリング亀裂伝播のために好適な面を定義する。
【０２０７】
レーザ無しのスポーリングに由来する典型的なウェハ面は、図１９ｃに示される。ウォルナー線のパターンが、材料内部の亀裂伝播により出来ている。材料の表面上に複数の溝が形成され得、材料内の分離面に沿う亀裂の様子を再現する。該亀裂は、試料の縁部で形作られ、そして、内部に移動し、その結果、図１９ｃにおいて示されたような具体的なパターンが形作られる。該パターンの四方対称性は、該試料の中央において亀裂波の特異性又は中心点を持つ、シリコンの四方結晶対称の結果である。しかし、ワイヤ鋸加工と技術的に競うために、分離後の表面品質は各スポーリング処理毎に確定的な重要性を持つ。しかし、結果として得られるレーザ処理無しのスポーリング面の総体的な厚み変化（ＴＴＶ）は、普通、その部門の要求からかけ離れている。ポーリング処理の典型的なＴＴＶは５０μｍオーダーであり、ここで、次の工程の前に、研磨工程を行う必要があり、コストをかなり高める。これに代えて、ＬＡＳ（レーザアシストされたスポーリング）処理の使用は、１μｍ表面未満の粗さ値Ｓａをもたらす（Sa < 1μm）。Ｓａは、表面座標ｚ（ｘ，ｙ）の絶対値の算術平均である。
【０２０８】
図１９ｃは、従来のスポーリングによる分離後の３０ｍｍシリコンウェハの半分の写真を示す。ウォルナー線が亀裂の溝としてはっきりと見え、高い表面高さ変化（ＴＴＶ）を示している。
【０２０９】
図１９ｄは、レーザアシストされたスポーリング後の３００ｍｍシリコンウェハの半分の写真を示す。その表面は、１μｍ未満の表面粗さを持ち、亀裂伝播による目に見える線条のない、均質さである。基材の左側の垂直線は、レーザシステムの基材保持テーブルの移動限界から始まる。
【０２１０】
図２０ａ〜図２０ｆは、レーザアシストされたスポーリング処理後の材料表面の概観を示す。図２０ａは、表面粗さＳａ＝０．７９μｍを持つ、図１９ｂに示す試料のシリコン表面を示す。図２０ｂは、表面粗さＳａ＝１．９６μｍを持つ、レーザアシストされたスポーリング処理後のサファイア（Al2O3）基材表面（Ｃ面）を示す。図２０ｃ及び図２０ｄは、それぞれ表面粗さＳａ＝１．８５μｍ及びＳａ＝１．２９μｍを持つ、レーザアシストされたスポーリング処理後の炭化珪素多形体４Ｈ及び６Ｈ（両方とも、Ｎドーピング）の表面を示す。図２０ｅは、非結晶性材料のスポーリングについての一例を示し、表面粗さＳａ＝３．８９μｍを持つ、多結晶体Al2O3の表面を示す。図２０ｆは、表面粗さＳａ＝６．８９μｍを持つ、基本研究のレーザアシストされたスポーリング実験結果の、石英ガラスを示す。
【０２１１】
図２１ａはスポーリング後の表面の顕微鏡写真を示す図である。図２１ｂは６Ｈ炭化珪素の異なる３カ所のラマン・スペクトルを示す図である。より暗い領域（図２１ａの右側）のラマン・スペクトルは、カーブＫ１及びＫ２であり、図２１ａの左側のより明るい領域のラマン・スペクトルとしてのカーブＫ３を伴う。より暗い領域のピーク高は、殆どすべてのピークにおいて減少され、より暗い領域における位置２ではもうラマンピークを見ることができない。
【０２１２】
図２２は、更なる追加の又は代替のレーザビーム分布を示す。高開口数のブリュースター適用において、レーザのビーム分布は本発明に従って適合され得る。したがって、高いＮＡでは、照射されたレーザビーム分布の脇腹において、より高い強度をもたらし得る。極限の場合において、これは、中央において明白な強度最小値を持つドーナツ分布のタイプである。しかし、中央において平坦化されたガウス分布としてレーザビーム分布が構成されることが可能である。好ましくは、高いＮＡではレーザ分布の縁部ゾーンがブリュースター角の近辺に既に入り得る、という環境が使用される。したがって、図２２に示す分布例は、脇腹において（他の実施例に比べて）相対的に高い強度部分を伴って好ましく生成されるであろう。
【０２１３】
図２３ａは、第１の固体生成構成を説明する。この構成によれば、固体物１から固体層１４を剥離することが可能である。この構成によれば、第１の数の改質２が該固体物内に生成される。ここで、この改質２は、剥ぎ取られた固体層１４の撓みを好ましくもたらす。
【０２１４】
図２３ｂは、第２の固体生成構成を説明する。この構成も、固体物１から固体層１４を剥離することが可能である。しかし、この構成によれば、第２の数の改質２が該固体物内に生成される。ここで、好ましくは、この第２の数は前記第１の数よりも大きい。追加的に又は代替的に、この構成は、いくつかの改質層２．１、２．２を持ち、若しくは、いくつかの改質層を生成し得る前記第１の構成よりも多数の改質層２．１、２．２を持つ。追加的に又は代替的に、この第２の構成に従う改質２の各１つ又は大部分が前記第１の構成におけるものよりも強いように構成されることが可能である。このようにより強く構成されることは、それぞれの場合の個々の改質が前記第１の構成におけるものよりも大きな体積で延びていることを、好ましく意味する。レーザビーム１０は、ここで、固体物１の長手方向において、又は該固体物の長手方向Ｌに対して６０度までの角度で傾いて、固体層の好ましくは一部である面特に平面にわたって、該固体物１内に好ましく入射し、そして、亀裂誘導領域４が改質２のいくつかの層から好ましく形成される。これらの層は、長手方向Ｌにおいて互いに間隔をあけて若しくはオフセットして、好ましく生成される。好ましくは、少なくともいくつかの改質２が、長手方向Ｌにおいて１乃至５０μｍの広がりを持ち、及び／又は、開口数が１未満、好ましくは０．９未満又は０．７未満又は０．６未満又は０．５未満であるように、レーザビーム１０が固体物１内に好ましく導入される。
【０２１５】
本発明は、固体物から少なくとも１つの固体層を剥離するための方法を述べるものであり、ここで、固体部分特に１つの固体層を該固体物から剥離するための亀裂を誘導するために、亀裂誘導領域が改質によって提供され、前記方法は、レーザ適用装置に対して相対的に固体物を動かす工程と、少なくとも１つの改質をそれぞれ生成するために該レーザ適用装置よって複数のレーザビームを相次いで生成する工程とを少なくとも含み、前記レーザ適用装置は、改質の定義された生成のために、少なくとも１つのパラメータ、すなわち、定義された複数位置での及び定義された固体深さについての前記固体物の伝達特性、に依存して調整され、前記レーザ適用装置の前記調整によって、作用を受けた面の領域及び／又作用を受けた固体物の体積の領域において前記固体物の不均質性が補償され、さらに、前記固体物から前記固体層を剥離する工程を含む。
【０２１６】
図２４ａはラマン機器５８を示す。ここに示されたラマン機器５８は放射線を発光するレーザ６０を持つ。該放射線は、好ましくは該光学システムから或る光学システムへの励振のために、少なくとも１つの光ファイバ６１によって好ましく供給され、特にレンズ６４が好ましく焦点合わせし、特に固体物内に焦点合わせする。該放射線は、少なくとも部分的に散乱され、好ましくはフィルタ装置又は励振フィルタ６２によって、該レーザによって発光された放射線と同じ波長を持つ光成分がフィルタ出力される。他の放射線成分は、分光写真機６８に供給され、カメラ装置特にＣＣＤ検出器７０により記録され、制御装置１４、７２特にコンピュータによって評価され又は準備される。
【０２１７】
こうして、結晶における原子振動が、好ましくは外部特に好ましくは更なるレーザによって、好ましく励振される。これらの振動は、観測可能な散乱光をもたらす結晶原子での光散乱によって生成され、振動エネルギー量によって変化した光子エネルギーを持つ。いくつかの励振可能な振動の場合、散乱光のスペクトルにおいていくつかのピークが現れる。その結果であるラマン散乱スペクトルは、分光計（格子分光計）（所謂ラマン分光計）を使用して詳細に調査され得る。この方法において、結晶内の局所的状態は、その形状における個々のラマン線によって認識され、ドーピング度は該ラマン線の形状の分析から結論づけられ得る。
【０２１８】
図２４ｂは、ＳｉＣにおいてどのような格子振動が起こり得るかを示し、これらのモードは結晶対称性と方向によって予め定義され、また、同時に励振され得る。示された図は、結晶軸Ａに沿って延びている。この場合、原子の振動は、或るいくつかの方向においてのみ可能であり、該方向は該結晶の対称性によって予め定義される。
【０２１９】
図２５ａは、窒素でドーピングした４Ｈ炭化珪素の固体物のラマン分布の１区間を示す（ドープされたＳｉＣのラマン分布例）。ここで、ＬＯ（ＰＣ）モードの形状は、ドーピング濃度の測定のために使用され、フィットされる。下の区画は、残余をフィットしている。
【０２２０】
図２５ｂは、前記ラマン分布のより小さな区間を示す。
【０２２１】
示すような直接方法は、前記形状の測定とそれに続くにＬＯ（ＰＣ）モードへのフィットに基づくラマン測定結果を使用してドーピングした不純物の濃度を判定することを得る。
【０２２２】
概して、この狙いは、レーザのパラメータを調整することによって、材料内における最適な（可及的に小さく、可及的に手短に）亀裂分布を調整することであり、すなわち、全ての材料損失（研磨工程においてすら）を最小化する又は減少することとは異なることによって、亀裂伝播の結果としての成功した分離をもたらすように、亀裂分布を調整することである。
【０２２３】
図２６ａ及び図２６ｂは、ブール又はインゴットから個々のウェハを引き上げる構成に関する２つの可能性を示す。
【０２２４】
図２６ａによると、これはフィードフォワードループとして構成され、図２６ｂによると、これはフィードバックループとして構成されている。
【０２２５】
フィードフォワードの場合、この配列はレーザ処理の前において特徴記述され、そして、これから、マップ又は処理命令又はパラメータ適応化（特に位置に依存して）がレーザ処理のために（特に改質生成のために）計算される。フィードフォワードは、インゴット又はブールに対して好ましく実行される。
【０２２６】
代替的に、図２６ｂに示すように、フィードバックループが実行され得る。これによれば、各分離工程の後に、形成されたウェハが特徴記述され、次のウェハのためのテンプレートとして奉仕する。
【０２２７】
材料及びドーピングに依存して、異なる適応化がレーザ処理中に行われ得る：
【０２２８】
ＳｉＣ材料の場合、複数レーザパラメータの異なる適応化が、結果として得られたドーピングに依存して異なる深さで行われ得る。以下述べる境界条件の下で、以下述べるのと同様の関数をもたらし得る。
深さ１８０μｍ、パルス持続時間３ｎｓ（ナノ秒）、開口数０．４：
低ドーピング：７μJ−２１mOhmcm
高ドーピング：８μJ−１６mOhmcm
【０２２９】
深さ３５０μｍ、パルス持続時間３ｎｓ、開口数０．４：
低ドーピング：９．５μJ−２１mOhmcm
高ドーピング：１２μJ−１６mOhmcm
【０２３０】
深さ１８０μｍの式：
Ｅは、μJ単位のエネルギー
Ｅ０は、最低ドーピングでのオフセットエネルギー
Ｋは、エネルギー・スケーリング係数
Ｒは、測定したドーピング度
Ｂは、基礎のドーピング度（２１mOhmcm）
【０２３１】
Ｅ＝Ｅ０＋（Ｂ−Ｒ）＊Ｋ
【０２３２】
ここで、
Ｋ＝１／（２１−１６）μJ/mOhmcm＝０．２μJ/mOhmcm
Ｅ０＝７μJ
Ｂ＝２１mOhmcm  
である。
【０２３３】
例：測定したドーピング度が１９mOhmcmの場合：  Ｅ＝７．４μJである。
【０２３４】
深さ３５０μｍの式：
Ｅは、μJ単位のエネルギー
Ｅ０は、最低ドーピングでのオフセットエネルギー
Ｋは、エネルギー・スケーリング係数
Ｒは、測定したドーピング度
Ｂは、基礎のドーピング度（２１mOhmcm）
【０２３５】
Ｅ＝Ｅ０＋（Ｂ−Ｒ）＊Ｋ
【０２３６】
ここで、
Ｋ＝２．５／（２１−１６）μJ/mOhmcm＝０．５μJ/mOhmcm
Ｅ０＝９．５μJ
Ｂ＝２１mOhmcm  
である。
【０２３７】
例：測定したドーピング度が１９mOhmcmの場合：  Ｅ＝１０，５μJである。
【０２３８】
図２７ａ〜図２７ｉは、亀裂を引き起こすための更なる材料層又はコンポーネント１５０を生成した後に提供され得る様々な配列構成を示す。
【０２３９】
図２７ａ〜図２７ｉは、亀裂を誘導する及び／又は亀裂を開始させる応力を引き起こすために有利であるような、種々の固体物配列１７６を示す。
【０２４０】
ここで、図２７ａは、構造体又はコンポーネント１５０を持つ処理された固体物１又はウェハを示す。
【０２４１】
図２７ａに示す固体物１に比べて、図２７ｂに示す固体物１においては、コンポーネントの側に、特にコンポーネント１５０又は更なる材料層１５０の側に、受理層１４０が配置又は生成されている。この場合、該受理層１４０は、分離フィルムと称されることができ、かつ、該構造体の側で好ましくラミネート化され得る。続く工程において、全体的な配列構成が冷却され、その結果、分離又は亀裂開始及び／又は亀裂誘導がもたらされる。
【０２４２】
図２７ｂに示す固体物１に比べて、図２７ｃによれば、固体物の下面に又は固体物の露出された表面上に、保持層若しくは接合されたウェハが配置されている。該保持層は、ツール・キャリア又はチャック３００でもあり得る。続く工程において、全体的な配列構成が冷却され、その結果、分離又は亀裂開始及び／又は亀裂誘導がもたらされる。
【０２４３】
図２７ｄは、図２７ｃに比べて、固体物が両面に受理層１４０、１４６を備えている配列構成を示す。この場合、更なる受理層１４６は、続く残りの残余固体物の表面に配置され、接着促進層１４８及び／又は犠牲層１４９が該更なる受理層１４６と固体物１との間に配置又は生成され得る。２つの受理層１４０、１４６は、好ましくラミネート化される。続く工程において、全体的な配列構成が冷却され、その結果、分離又は亀裂開始及び／又は亀裂誘導がもたらされる。
【０２４４】
図２７ｅは、図２７ｄから知られた配列構成に比べて、接着促進層１４８及び／又は犠牲層１４９及び／又は保護層１４２が該更なる受理層１４６と固体物１との間に配置又は生成されていない配列構成を示す。続く工程において、全体的な配列構成が冷却され、その結果、分離又は亀裂開始及び／又は亀裂誘導がもたらされる。
【０２４５】
図２７ｆは、図２７ｄから知られた配列構成とは反対に、接着促進層１４８及び／又は犠牲層１４９及び／又は保護層１４２が、該更なる受理層１４６と固体物１との間に配置又は生成されずに、受理層１４０と固体物１との間に配置又は生成される配列構成を示し、したがって、接着促進層１４８及び／又は犠牲層１４９及び／又は保護層１４２は、剥離されるべき固体層上に配置又は生成されることになる。ここでは、例えばスピンコーティングによって、１以上の層がコンポーネント１５０上に又は該構造上に生成され得る。続く工程において、全体的な配列構成が冷却され、その結果、分離又は亀裂開始及び／又は亀裂誘導がもたらされる。
【０２４６】
図２７ｇは、図２７ｄ及び図２７ｆによる配列構成の組み合わせに対応する配列構成を示す。固体物は両面上に分離フィルムで好ましくラミネートされ、同様に、保護層及び／又は接着促進層及び／又は犠牲層が該両面上の分離フィルムの下に設けられることができ、さらに、例えば、スピンコーティングを該構造上に施すことが可能である。続く工程において、全体的な配列構成が冷却され、その結果、分離又は亀裂開始及び／又は亀裂誘導がもたらされる。
【０２４７】
図２７ｈは、図２７ｂに示された配列構成と同様の配列構成を示し、受理層１４０は、剥離されるべき固体層の表面の一面に配置又はラミネートされることなく、剥離後に残っている残余固体物上に配置又はラミネートされる。該剥離は、インゴットからの剥離と同様に又はインゴット処理においてと同様に、冷却の結果として行われる。
【０２４８】
図２７ｉは、図２７ｃに示された配列構成と同様の配列構成を示し、以下述べる１以上の層又はデバイスが、前記固体物のコンポーネント側に又はコンポーネント１５０の上若しくは上方に配置又は生成される。この場合、これらの層又はデバイスは、好ましくは、少なくとも１つの又は厳密に１つの接着促進層１４８、及び／又は少なくとも１つの又は厳密に１つの犠牲層１４９、及び／又は少なくとも１つの又は厳密に１つの保護層１４２、及び／又は少なくとも１つの又は厳密に１つの安定化装置３、特にツール・キャリア又はチャック３００（好ましくは冷却装置）若しくはその他のウェハ、である。続く工程において、全体的な配列構成が冷却され、その結果、分離又は亀裂開始及び／又は亀裂誘導がもたらされる。
【０２４９】
図２８は、Ｘ−Ｙ処理による書き込みパターンの一例の説明図である。
【０２５０】
矢印１７０、１７２はレーザ送り装置を表し、黒丸は異なるレーザスポット又は改質９を表し、これらは材料における損傷結果を重複させないようになっている。ここで、初め、レーザは一方向に移動して複数改質９を生成したならば、その後反転して、第２の（下側）方向において複数改質９を書き込む。
【０２５１】
図２９ａ乃至図２９ｄは、様々な冷却装置１７４を示す。これらの冷却装置１７４内で処理された各固体物配列構成１７６は、図２７ａ乃至図２７ｉに示されて説明された１以上の受理層１４０、１４６を備えた固体物１の異なる装備又は構成からもたらされるものである。ここに示された冷却装置１７４は、すべて、冷却用の出力冷却媒体として液化ガス１７８を使用する。この出力冷却媒体は、実施例に応じて、霧状又は気化されたもののどちらかである。好ましくは、出力冷却媒体は液体窒素である。別の冷却方法は、例えば、ピエゾ素子によるものが考えられ、かつ、可能である。
【０２５２】
冷却装置１７４は、好ましくは、受理層１４０、１４６を−８５℃乃至−１０℃の間の温度まで、特に−８０℃乃至−５０℃の間の温度まで、冷却するために使用される。
【０２５３】
図２９ａによると、冷却装置１７４は窒素槽からなり、この窒素槽内に保持された液体窒素に対して、距離を空けて、特に調節可能な位置決め装置１８０によって、受理層が配置される。したがって、固体物配列構成は、位置決め装置上に又は窒素槽の上方のホルダー上に、
好ましく配置される。
【０２５４】
図２９ｂ乃至図２９ｄの実施例によると、冷却装置は噴霧手段からなり、特に、少なくとも１つの又は厳密に１つの液体窒素噴霧用の孔開きパイプライン又は液体窒素噴霧用の噴霧手段からなり、冷却効果は霧状又は気化された窒素によって生成され得る。
【０２５５】
図２９ｂによれば、均質なスプレイ装置又は噴霧器がスプレイ又は噴霧のために設けられる。このスプレイ又は噴霧は、固体物配列構成１７６の上方で好ましく実行される。さらに好ましくは、温度制御のために温度測定がなされ、バルブ特に窒素バルブを調節するための出力データが出力される。この温度測定は、基材上又は固体物１上又は受理層１４０上で好ましくなされる。
【０２５６】
基材又は固体物１又は固体物配列構成１７６は、室の底部における窒素溜まりを避けるために、室の底部の上方に好ましく配置される。
【０２５７】
図２９ｃによれば、均質なスプレイ装置として孔開きパイプラインが好ましく使用される。さらに好ましくは、温度制御のために温度測定がなされ、バルブ特に窒素バルブを調節するための出力データが出力される。この温度測定は、基材上又は固体物１上又は受理層１４０上で好ましくなされる。
【０２５８】
基材又は固体物１又は固体物配列構成１７６は、室の底部における窒素溜まりを避けるために、室の底部の上方に好ましく配置される。
【０２５９】
図２９ｄによれば、好ましくはいくつかの側又はそれぞれの側を冷却するための均質なスプレイ装置又は噴霧器１８２からなる冷却装置１７４を示している。さらに好ましくは、温度制御のために温度測定がなされ、バルブ特に窒素バルブを調節するための出力データが出力される。この温度測定は、基材上又は固体物１上又は受理層１４０上で好ましくなされる。
【０２６０】
基材又は固体物１又は固体物配列構成１７６は、室の底部における窒素溜まりを避けるために、室の底部の上方に好ましく配置される。
【０２６１】
冷却装置１７４の室１８４は、孤立化によって可能な限り温度傾斜を減少すべく、好ましく閉鎖される。
【０２６２】
図３０は、結晶格子方位と改質生成との好ましい関係性についての３つの例を示す。この方法は、特に、ＳｉＣからなる若しくはＳｉＣを含む固体物からの固体層の剥離にとって適している。これらの関係性は、本発明に従う更なる方法をもたらす。本発明に従う、この更なる方法は、少なくとも１つの固体物１から、特にインゴットからウェハの、少なくとも１つの固体層を剥離するために、又はウェハを薄くするために、好ましく使用される。本発明に従う、この更なる方法は、好ましくは、剥離面４を形成するためにレーザビームによって固体物１の内部に複数の改質２を生成する工程と、該固体物１内で応力を発生するために該固体物１内に外部力を導入する工程とを少なくとも含み、ここで、外部力は該応力が前記剥離面４に沿う亀裂伝播をもたらすような強さを持つ。
【０２６３】
本発明によれば、複数の改質は少なくとも１つの行又は並び又は連なりにおいて連続的に生成され、１つの行又は並び又は連なりにおいて連続的に生成された複数の改質２は、距離Ｘをおいて及び高さＨで好ましく生成され、これにより、２つの連続する改質の間の亀裂伝播、特に結晶格子方向の亀裂伝播が、該２つの改質を相互接続し、該亀裂伝播の方向が剥離面に対して角度Ｗで整列するようにされる。ここで、該角度Ｗは、好ましくは２度乃至６度の間にあり、特に好ましくは４度である。好ましくは、亀裂は第１の改質の中央の下方の領域から第２の改質の中央の上方の領域へと伝播する。ここで、本質的な関係性は、１つの改質のサイズが改質間の距離及び角度Ｗに依存して変化され得る又は変化されねばならないということである。
【０２６４】
さらに、この方法は、前記固体物１の最初に露出された表面の上又は上方に複数の層及び／又はコンポーネント１５０を配置又は生成することにより、複合構造を生成する工程をも含み得、ここで、前記露出された表面は、剥離されるべき固体層の一部である。特に好ましくは、剥離面を形成するための前記複数の改質は、前記複合構造を生成する前に、生成される。
【０２６５】
外部力を導入するために、例えば、既に述べた方法と似たように、受理層１４０が該固体物の前記複合構造の露出された表面上に配置され得る。
【０２６６】
３つの図３０ａ〜３０ｃは、レーザによってアモルファス化された／位相変換された損傷／改質領域のサイズが、亀裂の鋸歯波パターンによってカバーされた高さに、如何に影響するかを図示することを意図している。一般的に、亀裂は、結晶の個々の原子の間の結晶面に沿って走る。改質されたゾーンにおいては、これら明確な面はもはや存在せず、よって、亀裂は停止することになる。
【０２６７】
ビーム方向に沿う且つ焦点面で横方向の損傷ゾーンは、開口数によって減少され得、該開口数はできるだけ高いことが好ましい。閾強度に到達しさえすればよいので、ここでは、より小さなパルスエネルギーで十分である。
【０２６８】
今や、損傷ゾーンは適度により小さくなるように構成され、複数のレーザ改質は、より密集して設定され得、それは、前記鋸歯波がより短く走るようにし且つ全体的に改質面の広がりがより小さな高さとされるようにする（最初の図）。
【０２６９】
他方、もし損傷ゾーンがより大きくなるように構成されるならば（より高いエネルギー及び／又はより低い開口数−図３０ｂ）、より大きなマクロ亀裂がアモルファス化されたゾーンの増加された圧力によって始まり、それは、より大きな距離でより大きな広がりを持つ損傷ゾーンによって阻止され得る。
【０２７０】
最後に、図３０ｃは、もし損傷ゾーンが十分に大きくなく且つ余りに広く走った亀裂がレーザ改質によってトリガされたならば生じるリスクを示し、一方では、亀裂は余りに広く−すなわち該亀裂によって生成された高さの差が望みよりも大きく−、そして、他方では、各亀裂が隣の損傷ゾーンの下側を通り越して走り、アモルファス化された材料によって停止されない、ということになる。これは、すべての亀裂化した材料層が最終製品又は更新されるレーザ処理のために取り除かれねばならないので、再び、材料の無駄を招く。
【０２７１】
図３１は、本発明に従う更なる方法から抽出して概略的に描いた１場面を示す。この更なる方法は、少なくとも１つの固体物１から、特にインゴットからウェハの、少なくとも１つの固体層を剥離するために、又はウェハを薄くするために、好ましく使用される。本発明に従う、この更なる方法は、好ましくは、剥離面４を形成するためにレーザビームによって固体物１の内部に複数の改質２を生成する工程と、該固体物１内で応力を発生するために該固体物１内に外部力を導入する工程とを少なくとも含み、ここで、外部力は該応力が前記剥離面４に沿う亀裂伝播をもたらすような強さを持つ。
【０２７２】
本発明によれば、第１工程において、ライン（行）１３０上に、好ましくは互いに等間隔で、複数の改質が生成される。さらに、該第１工程において複数のこれらライン（行）が生成されることが考慮される。これらの第１ラインは、特に好ましくは、亀裂伝播方向と平行に、好ましくは直線的に又は弧状に、特に同一面において、生成される。これら第１ラインの生成後に、好ましくは未臨界の亀裂をトリガする及び／又は駆動するために、複数の第２ライン１５０を好ましく生成する。該第２ラインは、また、好ましくは直線的に生成される。特に好ましくは、第２ラインは第１ラインに対して傾きをなしており、特に好ましくは直交する。該第２ラインは、前記第１ラインと同様に同一面において好ましく延びており、若しくは、特に好ましくは、前記第１ラインが延びている面と平行な面において延びている。好ましくは、それから、未臨界の亀裂を接続するために、複数の第３ラインが生成される。
【０２７３】
この方法は、ＳｉＣからなる又はＳｉＣを含む固体物から固体層を剥離するために、特に適している。
【０２７４】
さらに、複数の改質は少なくとも１つの行又は並び又は連なりとして連続的に生成され得、該１つの行又は並び又は連なりにおいて生成された複数の改質２は、距離Ｘをおいて及び高さＨで好ましく生成され、これにより、２つの連続する改質の間の亀裂伝播、特に結晶格子方向の亀裂伝播が、該２つの改質を相互接続し、該亀裂伝播の方向が剥離面に対して角度Ｗで整列するようにされる。ここで、該角度Ｗは、好ましくは２度乃至６度の間にあり、特に好ましくは４度である。好ましくは、亀裂は第１の改質の中央の下方の領域から第２の改質の中央の上方の領域へと伝播する。ここで、本質的な関係性は、１つの改質のサイズが改質間の距離及び角度Ｗに依存して変化され得る又は変化されねばならないということである。
【０２７５】
さらに、この方法は、前記固体物１の最初に露出された表面の上又は上方に複数の層及び／又はコンポーネント１５０を配置又は生成することにより、複合構造を生成する工程をも含み得、ここで、前記露出された表面は、剥離されるべき固体層の一部である。特に好ましくは、剥離面を形成するための前記複数の改質は、前記複合構造を生成する前に、生成される。
【０２７６】
外部力を導入するために、例えば、既に述べた方法と似たように、受理層１４０が該固体物の前記複合構造の露出された表面上に配置され得る。
【０２７７】
したがって、本発明に従う更なるレーザ方法においては、長手方向のラインが亀裂を駆動する前に好ましい亀裂開始（亀裂初期化）のための面を最初に定義するために、亀裂伝播方向に平行な複数のライン（行）（好ましくは「横方向ライン」と呼ぶ）がＳｉＣ（その他の材料でもよいが）の上に好ましく生成される。この場合において、亀裂は、まず、横方向に開始され、それから、長手方向に延び、その後、最後の工程が、亀裂を拡張し始めるために第２工程の長手方向の複数ラインの間に複数のラインを設定する。これは、よりの短い亀裂経路を可能にし、最終的な表面の粗さを最小化する。
横方向ライン（鋸歯波付き）及び亀裂開始ライン（鋸歯の波頭上）についての一例図。
【符号の説明】
【０２７８】
１  固体物
２  改質
３  改質が生成された場所
４  亀裂誘導領域
６  固体部分
８  レーザ適用装置
９  対象レンズ
１０  レーザビーム
１１  変更されたレーザビーム
１２  凹み
１４  固体層
１６  固体層の表面
１７  放射された表面
１８  応力発生層又は受理層１４０
１９  接着又は更なる応力発生層
２４  固体物の局所的特性変化（例えば伝達性）
２６  溝
２８  フレーム
３０  反射したビームの交差点
３２  噴流装置
３４  コーティング
３００  チャック
Ｌ  固体物の長手方向
【図１】
2019511122.tif 000003
【図２】
2019511122.tif 000004
【図３】
2019511122.tif 000005
【図４】
2019511122.tif 000006
【図５】
2019511122.tif 000007
【図６】
2019511122.tif 000008
【図７】
2019511122.tif 000009
【図８】
2019511122.tif 000010
【図９】
2019511122.tif 000011
【図１０】
2019511122.tif 000012
【図１１】
2019511122.tif 000013
【図１２】
2019511122.tif 000014
【図１３】
2019511122.tif 000015
【図１４】
2019511122.tif 000016
【図１５】
2019511122.tif 000017
【図１６】
2019511122.tif 000018
【図１７】
2019511122.tif 000019
【図１８】
2019511122.tif 000020
【図１９】
2019511122.tif 000021
【図２０】
2019511122.tif 000022
【図２１】
2019511122.tif 000023
【図２２】
2019511122.tif 000024
【図２３】
2019511122.tif 000025
【図２４】
2019511122.tif 000026
【図２５】
2019511122.tif 000027
【図２６】
2019511122.tif 000028
【図２７】
2019511122.tif 000029
【図２８】
2019511122.tif 000030
【図２９】
2019511122.tif 000031
【図３０】
2019511122.tif 000032
【図３１】
2019511122.tif 000033
【手続補正書】
【提出日】平成31年1月8日(2019.1.8)
【手続補正１】
【補正対象書類名】特許請求の範囲
【補正対象項目名】請求項１
【補正方法】変更
【補正の内容】
【請求項１】
固体物（１）から少なくとも１つの固体層（１４）を剥離するための方法であって、ここで、固体部分（６）特に１つの固体層を該固体物（１）から剥離するための亀裂を誘導するために、剥離面（４）が改質（２）によって提供され、前記方法は、
レーザ適用装置（８）に対して相対的に固体物（１）を動かす工程と、少なくとも１つの改質（２）をそれぞれ生成するために該レーザ適用装置（８）によって複数のレーザビーム（１０）を相次いで生成する工程とを少なくとも含み、ここで、前記レーザビームは、前記固体物から剥離すべき前記固体層の表面を介して該固体物に入射し、
前記レーザ適用装置（８）は、改質の定義された生成のために、少なくとも１つのパラメータ、特に、定義された複数位置での及び定義された固体深さについての前記固体物の伝達特性、に依存して調整され、
作用を受けた面の領域及び／又は作用を受けた固体物の体積の領域における前記固体物の不均質性が、前記レーザ適用装置（８）の前記調整によって補償され、
さらに、前記固体物（１）から前記剥離面に沿って前記固体層（１４）を剥離する工程を含む方法。
【手続補正２】
【補正対象書類名】特許請求の範囲
【補正対象項目名】請求項３
【補正方法】変更
【補正の内容】
【請求項３】
前記固体層（１４）が、前記改質の生成の結果としての前記剥離面（４）に沿って前記固体物（１）から剥離される、又は、
前記固体物（１）が、前記改質の生成後に、熱的に作用され、特に冷却され、該熱的作用の結果として、前記固体層（１４）が前記剥離面（４）に沿って前記固体物（１）から剥離される、又は、
応力発生層（１８）特にポリマー層が、前記固体物（１）において配置又は形成され、ここで、前記ポリマー層は、剥離されるべき固体層（１４）の表面に好ましく配置又は形成され、該ポリマー層は、熱的に作用され、特に冷却され、該熱的作用に応じて該ポリマー層の強度が変化され、該ポリマー層の強度の変化の結果として、前記固体物（１）において機械的応力が発生され、該機械的応力は、前記固体物（１）から前記固体層（１４）を剥離するために、前記剥離面に沿う亀裂伝播を引き起す、ことを特徴とする請求項１又は２の方法。
【手続補正３】
【補正対象書類名】特許請求の範囲
【補正対象項目名】請求項４
【補正方法】変更
【補正の内容】
【請求項４】
少なくとも部分ごとにドーム又はカーブをなす少なくとも１つの固体層（１４）を生成するための方法であって、
レーザ適用装置（８）に対して相対的に固体物（１）を動かす工程と、
前記固体物（１）の内部に少なくとも１つの改質（２）をそれぞれ生成するために該レーザ適用装置（８）によって複数のレーザビーム（１０）を相次いで生成する工程と
を少なくとも含み、
前記改質（２）の結果として、前記固体物（１）から固体部分（１４）特に固体層を剥離するための亀裂を誘導するために剥離面（４）が設けられ、ここで、前記レーザビームは、前記固体物から剥離すべき前記固体層の表面を介して該固体物に入射し、
前記改質は前記固体物（１）内に圧力上昇をもたらし、前記剥離面（４）に沿う該圧力上昇の結果としての亀裂の伝播により該固体物（１）から固体層（１４）が剥離され、
前記固体層（１４）の一部として前記改質（２）の少なくとも一部分が前記固体物（１）から分離され、
該固体層（１４）は前記改質（２）の結果としてカーブした又はドーム形状に変換され、これにより、前記剥離面（４）に由来する前記固体層（１４）の表面部分が少なくとも部分ごとに湾曲して形作られる、ことを特徴とする方法。
【手続補正４】
【補正対象書類名】特許請求の範囲
【補正対象項目名】請求項５
【補正方法】変更
【補正の内容】
【請求項５】
前記レーザビーム（１０）は、前記固体物（１）の長手方向に沿って、又は前記固体層（１４）の好ましくは一部である１つの面特に平面にわたって該固体物（１）の長手方向（Ｌ）に対して６０度以下の角度で傾いて、該固体物（１）内に入射し、
前記剥離面（４）は、前記改質（２）の複数層で形成され、各層は、互いに分離して又はオフセットされて、前記長手方向（Ｌ）に生成され、及び／又は、
少なくとも複数の前記改質（２）が、前記長手方向（Ｌ）において１乃至５０μｍの範囲を持ち、及び／又は、
該改質（２）を生成するための前記レーザビーム（１０）は、０．８未満の開口数となるように前記固体物（１）内に導入される、ことを特徴とする請求項４の方法。
【手続補正５】
【補正対象書類名】特許請求の範囲
【補正対象項目名】請求項６
【補正方法】変更
【補正の内容】
【請求項６】
固体物又はドナー基材（１）から少なくとも１つの固体層（１４）特に固体ウェハ（１４）を剥離するための方法であって、
固体物（１）を提供する工程と、
レーザビーム（１０）によって前記固体物（１）の内部に改質（２）を生成する工程と、ここで、剥離面（４）に沿って固体層（１４）が前記固体物（１）から剥離されるべく、該改質（２）の結果として該剥離面（４）が規定され、前記レーザビームは、前記固体物から剥離すべき前記固体層の表面を介して該固体物に入射し、
特に周辺の凹み（１２）を生成するために前記固体物（１）の材料を取り外す工程と、ここで、該材料の取り外しは該固体物の長手方向において行われ、該材料の取り外しの結果として前記剥離面（４）が露出され、
前記固体物から固体層（１４）を剥離する工程と
を少なくとも含み、
前記材料の取り外しの結果として固体層（１４）が前記固体物（１）から剥離されるように、前記固体物が前記剥離面（４）において脆弱化され、若しくは、
前記材料の取り外しの後に、前記固体物（１）から固体層（１４）が剥離されるようになるように、前記固体物が前記剥離面において脆弱化されるほどの数の改質が生成され、若しくは、
周囲面に対して或る傾きで整列した前記固体物（１）の特に平らな面（１６）において、応力発生層（１８）が配置又は形成され、かつ、固体層（１４）における熱的作用の結果として、前記固体物（１）において機械的応力が発生され、該機械的応力の結果として、該固体層（１４）を剥離するための亀裂が生成され、前記材料の取り外しによって露出された前記固体物の表面から開始する改質（２）に沿って、該亀裂が伝播し、若しくは、
前記固体物（１）が、熱的に作用され、特に改質の生成後に冷却され、該熱的作用の結果として、固体層（１４）が剥離面（４）に沿って前記固体物（１）から剥離される、ことを特徴とする方法。
【手続補正６】
【補正対象書類名】特許請求の範囲
【補正対象項目名】請求項９
【補正方法】変更
【補正の内容】
【請求項９】
固体物又はドナー基材（１）から少なくとも１つの固体層特に固体ウェハ（１４）を剥離するための方法であって、
固体物（１）を提供する工程と、
レーザ放射領域における塵の滞留を防止するために、ガスの流れ方、特に固体物（１）とレーザ適用装置（８）との間特にレーザ放射経路の領域に位置する空気の流れ方を調整する工程と、
レーザ適用装置（８）のレーザビーム（１０）によって前記固体物（１）の内部に改質（２）を生成する工程と、ここで、該改質（２）によって剥離面が規定され、該改質（２）に沿って前記固体物（１）からの固体層（１４）の剥離が行われることになり、前記レーザビームは、前記固体物から剥離すべき前記固体層の表面を介して該固体物に入射し、
前記固体物（１）から前記固体層（１４）を剥離する工程と
を少なくとも含み、
材料の取り外しの結果として前記固体層（１４）が前記固体物（１）から剥離されるように、剥離面（４）における改質（２）によって前記固体物（１）が脆弱化され、又は、
材料の取り外し後、固体層（１４）が前記固体物（１）から剥離されることになるように、前記固体物が剥離面において脆弱化されるような数の改質が生成され、又は、
周囲面に対して或る傾きで整列した前記固体物（１）の特に平らな面（１６）において応力発生層（１８）が生成若しくは配置され、且つ、固体層（１４）に対する熱的作用の結果として、機械的応力が前記固体物（１）において発生され、該機械的応力の結果として、該固体層（１４）を剥離するための亀裂が生成され、該亀裂は、前記材料の取り外しによって露出された固体物の表面から始まって、前記改質（２）に沿って伝播し、又は、
前記固体物（１）は、熱的に作用され、特に前記改質の生成後に冷却され、該熱的作用の結果として、前記固体層（１４）が前記剥離面（４）に沿って前記固体物（１）から剥離される、ことを特徴とする方法。
【手続補正７】
【補正対象書類名】特許請求の範囲
【補正対象項目名】請求項１５
【補正方法】変更
【補正の内容】
【請求項１５】
固体物（１）から少なくとも１つの固体層（１４）を剥離するための方法であって、ここで、固体部分（６）特に１つの固体層を該固体物（１）から剥離するための亀裂を誘導するために、改質（２）によって剥離面（４）が規定され、前記方法は、
レーザ適用装置（８）に対して相対的に固体物（１）を動かす工程と、
前記固体物（１）の内部に少なくとも１つの改質（２）をそれぞれ生成するために該レーザ適用装置（８）によって複数のレーザビーム（１０）を相次いで生成する工程と、ここで、前記レーザビームは、前記固体物から剥離すべき前記固体層の表面を介して該固体物に入射し、
前記固体物（１）から前記固体層（１４）を剥離する工程と
を少なくとも含む、ことを特徴とする方法。
【手続補正８】
【補正対象書類名】特許請求の範囲
【補正対象項目名】請求項１６
【補正方法】変更
【補正の内容】
【請求項１６】
前記レーザ適用装置（８）は、少なくとも１つのパラメータ、すなわち、定義された複数位置における及び定義された固体深さのための前記固体物の伝達特性、に依存して調整され、及び／又は、
前記改質（２）は前記固体物（１）内に圧力上昇をもたらし、前記剥離面（４）に沿う該圧力上昇の結果として、亀裂伝播によって該固体物（１）から固体層（１４）が剥離され、ここで、前記固体層（１４）の一部として前記改質（２）の少なくとも一部分が前記固体物（１）から剥離され、該固体層（１４）は前記改質（２）の結果としてカーブした又はドーム形状に好ましく変換され、これにより、前記剥離面（４）に由来する前記固体層（１４）の更なる表面部分が少なくとも部分ごとに湾曲して形作られ、及び／又は、
前記固体物（１）は、少なくとも１つのコーティング（３４）を有するか、若しくは、該固体物（１）上にコーティング（３４）が生成され、該コーティング（３４）の屈折率は該コーティング（３４）が配置された固体物（１）の表面の屈折率とは異なり、及び／又は、
前記レーザ放射は、ブリュースター角で又は該ブリュースター角から−１０度乃至＋１０度の範囲のずれで前記固体物（１）上に入射され、
さらに、
特に周辺の凹み（１２）を生成するために前記固体物（１）の材料を取り外す工程であって、該材料が前記固体物（１）の長手方向において取り外され、前記剥離面（４）が該材料の取り外しの結果として露出される、前記工程、
又は、
レーザ放射領域（１０）における塵の滞留を防止するために、ガスの流れ方、特に固体物（１）とレーザ適用装置（８）との間特にレーザ放射経路の領域に位置する空気の流れ方を調整する工程、
の少なくとも１つを含む、ことを特徴とする請求項１５の方法。
【国際調査報告】
2019511122.tif 000034
2019511122.tif 000035
2019511122.tif 000036
2019511122.tif 000037
2019511122.tif 000038
2019511122.tif 000039